(57)【要約】熱、光などに対する安定性、広い液晶相温度範囲、極めて大きな誘電率異方性を有し、光学的に等方性の液晶相を発現する液晶媒体が求められている。また、広い温度範囲で使用可能であり、短い応答時間、大きなコントラスト比、および低い駆動電圧を有する各種光素子が求められている。式（１）で表される化合物（１）を少なくとも１つ含むアキラル成分Ｔとキラル剤とを含有し、光学的に等方性の液晶相を発現する液晶組成物。2015087778.tif 000095（式（１）中、Ｒ１は例えば炭素数１〜１２のアルキルであり；Ｌ１、Ｌ２、およびＬ３はそれぞれ独立して水素、フッ素または塩素であり；Ｙ１は例えばフッ素である。）
2015087778.tif 000002
【特許請求の範囲】
【請求項１】
式（１）で表される化合物（１）を少なくとも１つ含むアキラル成分Ｔとキラル剤とを含有し、光学的に等方性の液晶相を発現する液晶組成物。
2015087778.tif 000080
（式（１）中、Ｒ１は水素、炭素数１〜１２のアルキル、炭素数２〜１２のアルケニル、炭素数２〜１２のアルキニル、または炭素数１〜１１のアルコキシであり；Ｌ１、Ｌ２、およびＬ３はそれぞれ独立して水素、フッ素または塩素であり；Ｙ１はフッ素、塩素、−ＣＦ３、または−ＯＣＦ３である。）
【請求項２】
式（１−１）〜（１−１２）のいずれかで表される化合物を少なくとも１つ含むアキラル成分Ｔとキラル剤とを含有し、光学的に等方性の液晶相を発現する、請求項１に記載の液晶組成物。
2015087778.tif 000081
2015087778.tif 000082
2015087778.tif 000083
（上記式中、Ｒ１Ａはそれぞれ独立して水素、炭素数１〜１２のアルキル、または炭素数２〜１２のアルケニルであり；
（Ｆ）はそれぞれ独立して、水素またはフッ素である。）
【請求項３】
アキラル成分Ｔの第２成分として、式（３）で表される化合物（３）または式（７）で表される化合物（７）のいずれかをさらに少なくとも１つ含む、請求項１または２に記載の液晶組成物。
2015087778.tif 000084
（式（３）中、Ｒ３は水素または炭素数１〜１２のアルキルであり、Ｒ３中の少なくとも１つの−ＣＨ２−は−Ｏ−、−Ｓ−、−ＣＯＯ−または−ＯＣＯ−で置き換えられてもよく、Ｒ３中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ３中の少なくとも１つの水素はフッ素または塩素で置き換えられてもよく、ただし、Ｒ３において−Ｏ−と−ＣＨ＝ＣＨ−とが隣接することはなく、−ＣＯ−と−ＣＨ＝ＣＨ−が隣接することはなく；
Ｚ３１、Ｚ３２、Ｚ３３、およびＺ３４はそれぞれ独立して、単結合または炭素数１〜４のアルキレンであり、当該アルキレン中の少なくとも１つの−ＣＨ２−は、−Ｏ−、−ＣＯＯ−または−ＣＦ２Ｏ−で置き換えられてもよく；
Ｌ３１、Ｌ３２、Ｌ３３，Ｌ３４、Ｌ３５、およびＬ３６はそれぞれ独立して、水素またはフッ素であり；
Ｘ３は水素、ハロゲン、−ＳＦ５または炭素数１〜１０のアルキルであり、Ｘ３中の少なくとも１つの−ＣＨ２−は−Ｏ−、−Ｓ−、−ＣＯＯ−または−ＯＣＯ−で置き換えられてもよく、Ｘ３中の少なくとも１つの−ＣＨ２−ＣＨ２−は−ＣＨ＝ＣＨ−、−ＣＦ＝ＣＦ−または−Ｃ≡Ｃ−で置き換えられもよく、Ｘ３中の少なくとも１つの水素はフッ素または塩素で置き換えられてもよく、ただし、Ｘ３において−Ｏ−と−ＣＨ＝ＣＨ−とが隣接することはなく、−ＣＯ−と−ＣＨ＝ＣＨ−とが隣接することはない。
ｎ３１、およびｎ３２は、それぞれ独立して０または１であり；
但し、ｎ３１＋ｎ３２＝１であり、かつＺ３３がＣＦ２Ｏである場合は、Ｌ３５およびＬ３６はともにフッ素である。）
2015087778.tif 000085
（式（７）中、Ｒ７は水素または炭素数１〜１２のアルキルであり、Ｒ７中の少なくとも１つの−ＣＨ２−は−Ｏ−、−Ｓ−、−ＣＯＯ−または−ＯＣＯ−で置き換えられてもよく、Ｒ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ７中の少なくとも１つの水素はフッ素または塩素で置き換えられてもよく、ただし、Ｒ７において−Ｏ−と−ＣＨ＝ＣＨ−とが隣接することはなく、−ＣＯ−と−ＣＨ＝ＣＨ−が隣接することはなく；
Ｌ７１、Ｌ７２、Ｌ７３、Ｌ７４、Ｌ７５、Ｌ７６、Ｌ７７、およびＬ７８はそれぞれ独立して、水素またはフッ素であり；
Ｚ７１、Ｚ７２、およびＺ７３はそれぞれ独立して、単結合、−ＣＯＯ−または−ＣＦ２Ｏ−であり；
ｎ７１、およびｎ７２は、それぞれ独立して０または１であり；
Ｘ７は水素、ハロゲン、−ＳＦ５または炭素数１〜１０のアルキルであり、Ｘ７中の少なくとも１つの−ＣＨ２−は−Ｏ−、−Ｓ−、−ＣＯＯ−または−ＯＣＯ−で置き換えられてもよく、Ｘ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｘ７中の少なくとも１つの水素はフッ素または塩素で置き換えられてもよく、ただし、Ｘ７において−Ｏ−と−ＣＨ＝ＣＨ−とが隣接することはなく、−ＣＯ−と−ＣＨ＝ＣＨ−とが隣接することはない。）
【請求項４】
化合物（３）が、式（３−２）または（３−３）のいずれかで表される化合物である、請求項３に記載の液晶組成物。
2015087778.tif 000086
（上記式中、Ｒ３Ａはそれぞれ独立して炭素数１〜１２のアルキル、炭素数２〜１２のアルケニル、または炭素数１〜１１のアルコキシであり；
Ｌ３１、Ｌ３２、Ｌ３３，Ｌ３４およびＬ３５は、それぞれ独立して水素またはフッ素であり；  Ｘ３Ａはフッ素、塩素、−ＣＦ３または−ＯＣＦ３である。）
【請求項５】
化合物（７）が、式（７−１）〜（７−８）のいずれかで表される化合物である、請求項３に記載の液晶組成物。
2015087778.tif 000087
（上記式中、Ｒ７Ａはそれぞれ独立して水素、炭素数１〜１２のアルキル、または炭素数２〜１２のアルケニル、または炭素数１〜１１のアルコキシ、であり；
Ｌ７２、Ｌ７４、Ｌ７５、Ｌ７６、Ｌ７７およびＬ７８はそれぞれ独立して、水素またはフッ素であり；
Ｘ７Ａはそれぞれ独立して、フッ素、塩素、−ＣＦ３または−ＯＣＦ３である。
Ｚ７１およびＺ７２はそれぞれ独立して、単結合、−ＣＯＯ−または−ＣＦ２Ｏ−であるが、少なくとも一つは−ＣＯＯ−または−ＣＦ２Ｏ−である。）
【請求項６】
化合物（７）が、式（７−２−２−Ｅ）、（７−２−５−Ｅ）、（７−２−７−Ｅ）、（７−２−２−Ｆ）、（７−２−５−Ｆ）、(７−２−６−Ｆ)、または（７−２−７−Ｆ）のいずれかで表される化合物である、請求項３に記載の液晶組成物。
2015087778.tif 000088
（上記式中、Ｒ７Ａは、それぞれ独立して炭素数１〜１２のアルキル、炭素数２〜１２のアルケニル、または炭素数１〜１１のアルコキシであり；
Ｘ７Ａは、フッ素、塩素、−ＣＦ３または−ＯＣＦ３である。）
【請求項７】
アキラル成分Ｔの全重量に対して、化合物（１）を合計で１０重量％〜３０重量％含有し、化合物（３）を合計で２０重量％〜６０重量％、化合物（７）を合計で３０重量％〜７０重量％含有する、請求項３〜６のいずれかに記載の液晶組成物。
【請求項８】
アキラル成分Ｔの第３成分として、式（４）で表される化合物（４）および式（２）で表される化合物（２）のいずれかをさらに少なくとも１つ含む、請求項１〜７のいずれか１項に記載の液晶組成物。
2015087778.tif 000089
（式（４）中、Ｒ４は、炭素数１〜１２のアルキル、炭素数２〜１２のアルケニル、または炭素数１〜１１のアルコキシであり；
Ｂ４１、Ｂ４２、Ｂ４３、およびＢ４４はそれぞれ独立して、１，４−シクロへキシレン、１，４−フェニレン、２−フルオロ−１，４−フェニレン、３−フルオロ−１，４−フェニレン、３，５−ジフルオロ−１，４−フェニレン、３，５−ジクロロ−１，４−フェニレンまたはピリミジン−２，５−ジイルであり；
Ｚ４１、Ｚ４２、Ｚ４３、およびＺ４４はそれぞれ独立して、単結合、エチレン、−ＣＯＯ−、−ＯＣＯ−、−ＣＦ２Ｏ−または−ＯＣＦ２−であり； 
Ｌ４８およびＬ４９はそれぞれ独立して、水素またはフッ素であり；
Ｘ４はフッ素、塩素、−ＣＦ３または−ＯＣＦ３であり；
ｎ４１およびｎ４２は、それぞれ独立して０または１であり；
但し、Ｂ４１、Ｂ４２、Ｂ４３、およびＢ４４のすべてが、フッ素で置き換えられた１，４−フェニレンであることはなく；
ｎ４１＋ｎ４２＝１であり、かつＺ４３が−ＣＦ２Ｏ−である場合には、Ｌ４８およびＬ４９がともにフッ素である。）
2015087778.tif 000090
（式（２）中、Ｒ２は水素または炭素数１〜１２のアルキルであり、Ｒ２中の少なくとも１つの−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、Ｒ２中の少なくとも１つの−ＣＨ２−が−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、Ｒ２中の少なくとも１つの水素がハロゲンまたは炭素数１〜３のアルキルで置き換えられてもよく；
但し、Ｒ２において−Ｏ−と−ＣＨ＝ＣＨ−とが隣接することはなく、−ＣＯ−と−ＣＨ＝ＣＨ−が隣接することはなく；
Ａ２１、Ａ２２、Ａ２３、Ａ２４、およびＡ２５はそれぞれ独立して、１，４−シクロへキシレン、１，３−ジオキサン−２，５−ジイル、１，４−フェニレン、１つまたは２つの水素がフッ素で置き換えられた１，４−フェニレン、２つの水素がそれぞれフッ素と塩素で置き換えられた１，４−フェニレン、ピリジン−２，５−ジイル、ピリミジン−２，５−ジイルであり；
Ｚ２１、Ｚ２２、Ｚ２３、Ｚ２４、Ｚ２５およびＺ２６はそれぞれ独立して、単結合または炭素数１〜４のアルキレンであり、当該アルキレン中の少なくとも１つの−ＣＨ２−は、−Ｏ−、−ＣＯＯ−または−ＣＦ２Ｏ−で置き換えられてもよく；
Ｌ２１、Ｌ２２およびＬ２３はそれぞれ独立して、水素またはフッ素であり；
Ｘ２はフッ素、塩素、−ＣＦ３、または−ＯＣＦ３であり；
ｎ２１、ｎ２２、ｎ２３、ｎ２４およびｎ２５は、それぞれ独立して０または１であり、２≦ｎ２１＋ｎ２２＋ｎ２３＋ｎ２４＋ｎ２５≦３である。
但し、ｎ２１＋ｎ２２＋ｎ２３＋ｎ２４＋ｎ２５＝２のとき、Ｌ２２およびＬ２３はともにフッ素である。
【請求項９】
化合物（４）が、式（４−１）〜（４−９）のいずれかで表される化合物である、請求項８に記載の液晶組成物。
2015087778.tif 000091
（上記式中、Ｒ４Ａはそれぞれ独立して、炭素数１〜１２のアルキル、炭素数２〜１２のアルケニル、または炭素数１〜１１のアルコキシであり；
Ｘ４Ａはフッ素、塩素、−ＣＦ３または−ＯＣＦ３であり；
Ｌ４０〜Ｌ４９はそれぞれ独立して水素またはフッ素である。
【請求項１０】
化合物（２）が、式（２−１−１−２）、(２−１−２−１)、(２−１−３−１)、(２−１−３−２)、（２−１−４−２）、または(２−１−４−３)のいずれかで表される化合物である、請求項８に記載の液晶組成物。
2015087778.tif 000092
（上記式中、Ｒ２Ａはそれぞれ独立して炭素数１〜１２のアルキル、炭素数２〜１２のアルケニル、または炭素数１〜１１のアルコキシであり；
（Ｆ）はそれぞれ独立して、水素またはフッ素であり；
Ｘ２Ａは、フッ素、塩素、−ＣＦ３または−ＯＣＦ３である。）
【請求項１１】
キラル剤が、式（Ｋ１）〜（Ｋ７）で表される化合物（Ｋ１）〜（Ｋ７）のいずれかの化合物である、請求項１〜１０のいずれか１項に記載の液晶組成物。
2015087778.tif 000093
（上記式中、ＲＫはそれぞれ独立して、水素、ハロゲン、−Ｃ≡Ｎ、−Ｎ＝Ｃ＝Ｏ、−Ｎ＝Ｃ＝Ｓまたは炭素数１〜１２のアルキルであり、ＲＫ中の少なくとも１つの−ＣＨ２−は−Ｏ−、−Ｓ−、−ＣＯＯ−または−ＯＣＯ−で置き換えられてもよく、ＲＫ中の少なくとも１つの−ＣＨ２−ＣＨ２−は−ＣＨ＝ＣＨ−、−ＣＦ＝ＣＦ−または−Ｃ≡Ｃ−で置き換えられもよく、ＲＫ中の少なくとも１つの水素はフッ素または塩素で置き換えられてもよく；
ＡＫはそれぞれ独立して、芳香族性の６〜８員環、非芳香族性の３〜８員環、または、炭素数９以上の縮合環であり、これらの環の少なくとも１つの水素はハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；
ＹＫはそれぞれ独立して、水素、ハロゲン、炭素数１〜３のアルキル、炭素数１〜３のハロアルキル、芳香族性の６〜８員環、非芳香族性の３〜８員環、または、炭素数９以上の縮合環であり、これらの環の少なくとも１つの水素がハロゲン、炭素数１〜３のアルキルまたはハロアルキルで置き換えられてもよく、当該アルキル中の−ＣＨ２−は−Ｏ−、−Ｓ−または−ＮＨ−で置き換えられてもよく、−ＣＨ＝は−Ｎ＝で置き換えられてもよく；
ＺＫはそれぞれ独立して、単結合、炭素数１〜８のアルキレンであり、ＺＫ中の少なくとも１つの−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−または−Ｎ＝ＣＨ−で置き換えられてもよく、ＺＫ中の少なくとも１つの−ＣＨ２−ＣＨ２−は−ＣＨ＝ＣＨ−、−ＣＦ＝ＣＦ−または−Ｃ≡Ｃ−で置き換えられてもよく、ＺＫ中の少なくとも１つの水素はハロゲンで置き換えられてもよく；
ＸＫはそれぞれ独立して、単結合、−ＣＯＯ−、−ＯＣＯ−、−ＣＨ２Ｏ−、−ＯＣＨ２−、−ＣＦ２Ｏ−、−ＯＣＦ２−、または−ＣＨ２ＣＨ２−であり；
ｍＫはそれぞれ独立して、１〜３の整数である。）
【請求項１２】
−２０℃〜７０℃のいずれかの温度においてキラルネマチック相を示し、この温度範囲の少なくとも一部において螺旋ピッチが７００ｎｍ以下である、請求項１〜１１のいずれか１項に記載の液晶組成物。
【請求項１３】
請求項１〜１２のいずれか１項に記載の液晶組成物と、重合性モノマーとを含む混合物。
【請求項１４】
請求項１３に記載の混合物を重合して得られる、光学的に等方性の液晶相で駆動される素子に用いられる高分子／液晶複合材料。
【請求項１５】
一方または両方の基板に電極が配置され、基板間に配置された液晶媒体、および電極を介して液晶媒体に電界を印加する電界印加手段を備えた光素子であって、液晶媒体が、請求項１〜１２のいずれか１項に記載の液晶組成物、または、請求項１４に記載の高分子／液晶複合材料である光素子。
【請求項１６】
請求項１〜１２のいずれか１項に記載の液晶組成物または請求項１４に記載の高分子／液晶複合材料の光素子への使用。
【請求項１７】
式（１−１−１）または（１−５−１）で表される化合物。
2015087778.tif 000094
（上記式中、Ｒ１Ａは炭素数１〜１２のアルキルである。）
【発明の詳細な説明】
【技術分野】
【０００１】
本発明は、たとえば光素子用の材料として有用な液晶化合物、液晶組成物、および当該液晶組成物を用いた光素子等に関する。
【背景技術】
【０００２】
液晶組成物を用いた液晶表示素子は、時計、電卓、携帯電話、パーソナルコンピュータ、テレビなどのディスプレイに広く利用されている。これらの液晶表示素子は液晶化合物の屈折率異方性、誘電率異方性などを利用したものである。液晶表示素子における動作モードとしては、主として１枚以上の偏光板を利用して表示するＴＮ（twisted nematic）、ＳＴＮ（super twisted nematic）、ＢＴＮ（Bistable twisted nematic）、ＥＣＢ（electrically controlled birefringence）、ＯＣＢ（opticallycompensated bend）、ＩＰＳ（in-plane switching）、ＶＡ（vertical alignment）などが知られている。さらに近年は光学的に等方性の液晶相において電場を印加し、電気複屈折を発現させるモードも研究されている（特許文献１〜１５、非特許文献１〜３）。【０００３】
さらに光学的に等方性の液晶相の１つであるブルー相における電気複屈折を利用した波長可変フィルター、波面制御素子、液晶レンズ、収差補正素子、開口制御素子、光ヘッド装置などが提案されている（特許文献１０〜１２）。
素子の駆動方式に基づいた分類は、ＰＭ（passive matrix）とＡＭ（active matrix）である。ＰＭ（passive matrix）はスタティック（static）とマルチプレックス（multiplex）などに分類され、ＡＭはそのスイッチング素子の種類によって、ＴＦＴ（thin film transistor）、ＭＩＭ（metal insulator metal）などに分類される。
液晶表示素子に使用される液晶組成物として、特許文献１４の中に、２つのビフェニル基とジフルオロメトキシ連結基を有する化合物を含有する光学的に等方性の液晶組成物の報告例がある。しかしながら、特許文献１４に開示されている液晶組成物は、大きな誘電率異方性を示し、ディスプレイの駆動電圧を低減させる効果があるものの、動作温度を中心とした温度範囲における駆動電圧の温度依存性が大きいという課題があった。
本願化合物（１）は、２つのビフェニル基とジフルオロメトキシ連結基を有することを特徴とし、本願化合物（１）を含有する光学的に等方性の液晶組成物は、動作温度を中心とした温度範囲における駆動電圧の温度依存性が小さいことを特徴とする。特許文献１４の中には、駆動電圧の温度依存性に関する記載はなく、駆動電圧の温度依存性が小さくするという効果は、本件発明によって初めて見出された知見である。
【先行技術文献】
【特許文献】
【０００４】
【特許文献１】特開２００３−３２７９６６号公報
【特許文献２】国際公開２００５／９０５２０号
【特許文献３】特開２００５−３３６４７７号公報
【特許文献４】特開２００６−８９６２２号公報
【特許文献５】特開２００６−２９９０８４号公報
【特許文献６】特表２００６−５０６４７７号公報
【特許文献７】特表２００６−５０６５１５号公報
【特許文献８】国際公開２００６／０６３６６２号
【特許文献９】特開２００６−２２５６５５号公報
【特許文献１０】特開２００５−１５７１０９号公報
【特許文献１１】国際公開２００５／８０５２９号
【特許文献１２】特開２００６−１２７７０７号公報
【特許文献１３】国際公開１９９８／０２３５６１号
【特許文献１４】国際公開２０１０／０５８６８１号
【非特許文献】
【０００５】
【非特許文献１】Nature Materials, 1, 64, (2002)
【非特許文献２】Adv. Mater., 17, 96, (2005)
【非特許文献３】Journal of the SID, 14, 551, (2006)
【発明の概要】
【発明が解決しようとする課題】
【０００６】
上記状況の下、熱、光などに対する安定性、広い液晶相温度範囲、極めて大きな誘電率異方性を有し、光学的に等方性の液晶相を発現する液晶媒体が求められている。また、広い温度範囲で使用可能であり、短い応答時間、大きなコントラスト比、および低い駆動電圧を有し、かつ動作温度を中心とした温度範囲で駆動電圧の温度依存性が小さい光素子などが求められている。
【課題を解決するための手段】
【０００７】
本発明は、たとえば、以下のような液晶化合物、液晶媒体（液晶組成物、高分子／液晶複合材料等）、重合モノマーと液晶組成物との混合物、液晶媒体等を含有する光素子、液晶化合物等を提供する。【０００８】
本発明は、以下のような化合物、液晶媒体（液晶組成物または高分子／液晶複合体）および液晶媒体を含有する光素子等を提供する。【０００９】
［１］式（１）で表される化合物（１）を少なくとも１つ含むアキラル成分Ｔとキラル剤とを含有し、光学的に等方性の液晶相を発現する液晶組成物。
2015087778.tif 000003
（式（１）中、Ｒ１は水素、炭素数１〜１２のアルキル、炭素数２〜１２のアルケニル、炭素数２〜１２のアルキニル、または炭素数１〜１１のアルコキシであり；Ｌ１、Ｌ２、およびＬ３はそれぞれ独立して水素、フッ素または塩素であり；Ｙ１はフッ素、塩素、−ＣＦ３、または−ＯＣＦ３である。）【００１０】
［２］式（１−１）〜（１−１２）のいずれかで表される化合物を少なくとも１つ含むアキラル成分Ｔとキラル剤とを含有し、光学的に等方性の液晶相を発現する、［１］に記載の液晶組成物。
2015087778.tif 000004
2015087778.tif 000005
2015087778.tif 000006
（上記式中、Ｒ１Ａはそれぞれ独立して水素、炭素数１〜１２のアルキル、または炭素数２〜１２のアルケニルであり；
（Ｆ）はそれぞれ独立して、水素またはフッ素である。）【００１１】
［３］アキラル成分Ｔの第２成分として、式（３）で表される化合物（３）または式（７）で表される化合物（７）のいずれかをさらに少なくとも１つ含む、［１］または［２］に記載の液晶組成物。
2015087778.tif 000007
（式（３）中、Ｒ３は水素または炭素数１〜１２のアルキルであり、Ｒ３中の少なくとも１つの−ＣＨ２−は−Ｏ−、−Ｓ−、−ＣＯＯ−または−ＯＣＯ−で置き換えられてもよく、Ｒ３中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ３中の少なくとも１つの水素はフッ素または塩素で置き換えられてもよく、ただし、Ｒ３において−Ｏ−と−ＣＨ＝ＣＨ−とが隣接することはなく、−ＣＯ−と−ＣＨ＝ＣＨ−が隣接することはなく；
Ｚ３１、Ｚ３２、Ｚ３３、およびＺ３４はそれぞれ独立して、単結合または炭素数１〜４のアルキレンであり、当該アルキレン中の少なくとも１つの−ＣＨ２−は、−Ｏ−、−ＣＯＯ−または−ＣＦ２Ｏ−で置き換えられてもよく；
Ｌ３１、Ｌ３２、Ｌ３３，Ｌ３４、Ｌ３５、およびＬ３６はそれぞれ独立して、水素またはフッ素であり；
Ｘ３は水素、ハロゲン、−ＳＦ５または炭素数１〜１０のアルキルであり、Ｘ３中の少なくとも１つの−ＣＨ２−は−Ｏ−、−Ｓ−、−ＣＯＯ−または−ＯＣＯ−で置き換えられてもよく、Ｘ３中の少なくとも１つの−ＣＨ２−ＣＨ２−は−ＣＨ＝ＣＨ−、−ＣＦ＝ＣＦ−または−Ｃ≡Ｃ−で置き換えられもよく、Ｘ３中の少なくとも１つの水素はフッ素または塩素で置き換えられてもよく、ただし、Ｘ３において−Ｏ−と−ＣＨ＝ＣＨ−とが隣接することはなく、−ＣＯ−と−ＣＨ＝ＣＨ−とが隣接することはない。
ｎ３１、およびｎ３２は、それぞれ独立して０または１であり；
但し、ｎ３１＋ｎ３２＝１であり、かつＺ３３がＣＦ２Ｏである場合は、Ｌ３５およびＬ３６はともにフッ素である。）
2015087778.tif 000008
（式（７）中、Ｒ７は水素または炭素数１〜１２のアルキルであり、Ｒ７中の少なくとも１つの−ＣＨ２−は−Ｏ−、−Ｓ−、−ＣＯＯ−または−ＯＣＯ−で置き換えられてもよく、Ｒ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ７中の少なくとも１つの水素はフッ素または塩素で置き換えられてもよく、ただし、Ｒ７において−Ｏ−と−ＣＨ＝ＣＨ−とが隣接することはなく、−ＣＯ−と−ＣＨ＝ＣＨ−が隣接することはなく；
Ｌ７１、Ｌ７２、Ｌ７３、Ｌ７４、Ｌ７５、Ｌ７６、Ｌ７７、およびＬ７８はそれぞれ独立して、水素またはフッ素であり；
Ｚ７１、Ｚ７２、およびＺ７３はそれぞれ独立して、単結合、−ＣＯＯ−または−ＣＦ２Ｏ−であり；
ｎ７１、およびｎ７２は、それぞれ独立して０または１であり；
Ｘ７は水素、ハロゲン、−ＳＦ５または炭素数１〜１０のアルキルであり、Ｘ７中の少なくとも１つの−ＣＨ２−は−Ｏ−、−Ｓ−、−ＣＯＯ−または−ＯＣＯ−で置き換えられてもよく、Ｘ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｘ７中の少なくとも１つの水素はフッ素または塩素で置き換えられてもよく、ただし、当該アルキルにおいて−Ｏ−と−ＣＨ＝ＣＨ−とが隣接することはなく、−ＣＯ−と−ＣＨ＝ＣＨ−とが隣接することはない。）【００１２】
［４］化合物（３）が、式（３−２）または（３−３）のいずれかで表される化合物である、［３］に記載の液晶組成物。
2015087778.tif 000009
（上記式中、Ｒ３Ａはそれぞれ独立して炭素数１〜１２のアルキル、炭素数２〜１２のアルケニル、または炭素数１〜１１のアルコキシであり；
Ｌ３１、Ｌ３２、Ｌ３３，Ｌ３４およびＬ３５は、それぞれ独立して水素またはフッ素であり；  Ｘ３Ａはフッ素、塩素、−ＣＦ３または−ＯＣＦ３である。）【００１３】
［５］化合物（７）が、式（７−１）〜（７−８）のいずれかで表される化合物である、［３］に記載の液晶組成物。
2015087778.tif 000010
（上記式中、Ｒ７Ａはそれぞれ独立して水素、炭素数１〜１２のアルキル、または炭素数２〜１２のアルケニル、または炭素数１〜１１のアルコキシ、であり；
Ｌ７２、Ｌ７４、Ｌ７５、Ｌ７６、Ｌ７７およびＬ７８はそれぞれ独立して、水素またはフッ素であり；
Ｘ７Ａはそれぞれ独立して、フッ素、塩素、−ＣＦ３または−ＯＣＦ３である。
Ｚ７１およびＺ７２はそれぞれ独立して、単結合、−ＣＯＯ−または−ＣＦ２Ｏ−であるが、少なくとも一つは−ＣＯＯ−または−ＣＦ２Ｏ−である。）【００１４】
［６］化合物（７）が、式（７−２−２−Ｅ）、（７−２−５−Ｅ）、（７−２−７−Ｅ）、（７−２−２−Ｆ）、（７−２−５−Ｆ）、(７−２−６−Ｆ)、または（７−２−７−Ｆ）のいずれかで表される化合物である、［３］に記載の液晶組成物。
2015087778.tif 000011
（上記式中、Ｒ７Ａは、それぞれ独立して炭素数１〜１２のアルキル、炭素数２〜１２のアルケニル、または炭素数１〜１１のアルコキシであり；
Ｘ７Ａは、フッ素、塩素、−ＣＦ３または−ＯＣＦ３である。）【００１５】
［７］アキラル成分Ｔの全重量に対して、化合物（１）を合計で１０重量％〜３０重量％含有し、化合物（３）を合計で２０重量％〜６０重量％、化合物（７）を合計で３０重量％〜７０重量％含有する、［３］〜［６］のいずれか１項に記載の液晶組成物。【００１６】
［８］アキラル成分Ｔの第３成分として、式（４）で表される化合物（４）および式（２）で表される化合物（２）のいずれかをさらに少なくとも１つ含む、［１］〜［７］のいずれか１項に記載の液晶組成物。
2015087778.tif 000012
（式（４）中、Ｒ４は、炭素数１〜１２のアルキル、炭素数２〜１２のアルケニル、または炭素数１〜１１のアルコキシであり；
Ｂ４１、Ｂ４２、Ｂ４３、およびＢ４４はそれぞれ独立して、１，４−シクロへキシレン、１，４−フェニレン、２−フルオロ−１，４−フェニレン、３−フルオロ−１，４−フェニレン、３，５−ジフルオロ−１，４−フェニレン、３，５−ジクロロ−１，４−フェニレンまたはピリミジン−２，５−ジイルであり；
Ｚ４１、Ｚ４２、Ｚ４３、およびＺ４４はそれぞれ独立して、単結合、エチレン、−ＣＯＯ−、−ＯＣＯ−、−ＣＦ２Ｏ−または−ＯＣＦ２−であり； 
Ｌ４８およびＬ４９はそれぞれ独立して、水素またはフッ素であり；
Ｘ４はフッ素、塩素、−ＣＦ３または−ＯＣＦ３であり；
ｎ４１およびｎ４２は、それぞれ独立して０または１であり；
但し、Ｂ４１、Ｂ４２、Ｂ４３、およびＢ４４のすべてが、フッ素で置き換えられた１，４−フェニレンであることはなく；
ｎ４１＋ｎ４２＝１であり、かつＺ４３が−ＣＦ２Ｏ−である場合には、Ｌ４８およびＬ４９がともにフッ素である。）
2015087778.tif 000013
（式（２）中、Ｒ２は水素または炭素数１〜１２のアルキルであり、Ｒ２中の少なくとも１つの−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、Ｒ２中の少なくとも１つの−ＣＨ２−が−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、Ｒ２中の少なくとも１つの水素がハロゲンまたは炭素数１〜３のアルキルで置き換えられてもよく；
但し、Ｒ２において−Ｏ−と−ＣＨ＝ＣＨ−とが隣接することはなく、−ＣＯ−と−ＣＨ＝ＣＨ−が隣接することはなく；
Ａ２１、Ａ２２、Ａ２３、Ａ２４、およびＡ２５はそれぞれ独立して、１，４−シクロへキシレン、１，３−ジオキサン−２，５−ジイル、１，４−フェニレン、１つまたは２つの水素がフッ素で置き換えられた１，４−フェニレン、２つの水素がそれぞれフッ素と塩素で置き換えられた１，４−フェニレン、ピリジン−２，５−ジイル、ピリミジン−２，５−ジイルであり；
Ｚ２１、Ｚ２２、Ｚ２３、Ｚ２４、Ｚ２５およびＺ２６はそれぞれ独立して、単結合または炭素数１〜４のアルキレンであり、当該アルキレン中の少なくとも１つの−ＣＨ２−は、−Ｏ−、−ＣＯＯ−または−ＣＦ２Ｏ−で置き換えられてもよく；
Ｌ２１、Ｌ２２およびＬ２３はそれぞれ独立して、水素またはフッ素であり；
Ｘ２はフッ素、塩素、−ＣＦ３、または−ＯＣＦ３であり；
ｎ２１、ｎ２２、ｎ２３、ｎ２４およびｎ２５は、それぞれ独立して０または１であり、２≦ｎ２１＋ｎ２２＋ｎ２３＋ｎ２４＋ｎ２５≦３である。
但し、ｎ２１＋ｎ２２＋ｎ２３＋ｎ２４＋ｎ２５＝２のとき、Ｌ２２およびＬ２３はともにフッ素である。【００１７】
［９］化合物（４）が、式（４−１）〜（４−９）のいずれかで表される化合物である、［８］に記載の液晶組成物。
2015087778.tif 000014
（上記式中、Ｒ４Ａはそれぞれ独立して、炭素数１〜１２のアルキル、炭素数２〜１２のアルケニル、または炭素数１〜１１のアルコキシであり；
Ｘ４Ａはフッ素、塩素、−ＣＦ３または−ＯＣＦ３であり；
Ｌ４０〜Ｌ４９はそれぞれ独立して水素またはフッ素である。【００１８】
［１０］化合物（２）が、式（２−１−１−２）、(２−１−２−１)、(２−１−３−１)、(２−１−３−２)、（２−１−４−２）、または(２−１−４−３)のいずれかで表される化合物である、［８］に記載の液晶組成物。
2015087778.tif 000015
（上記式中、Ｒ２Ａはそれぞれ独立して炭素数１〜１２のアルキル、炭素数２〜１２のアルケニル、または炭素数１〜１１のアルコキシであり；
（Ｆ）はそれぞれ独立して、水素またはフッ素であり；
Ｘ２Ａは、フッ素、塩素、−ＣＦ３または−ＯＣＦ３である。）【００１９】
［１１］キラル剤が、式（Ｋ１）〜（Ｋ７）で表される化合物（Ｋ１）〜（Ｋ７）のいずれかの化合物である、請求項１〜１０のいずれか１項に記載の液晶組成物。
2015087778.tif 000016
（上記式中、ＲＫはそれぞれ独立して、水素、ハロゲン、−Ｃ≡Ｎ、−Ｎ＝Ｃ＝Ｏ、−Ｎ＝Ｃ＝Ｓまたは炭素数１〜１２のアルキルであり、ＲＫ中の少なくとも１つの−ＣＨ２−は−Ｏ−、−Ｓ−、−ＣＯＯ−または−ＯＣＯ−で置き換えられてもよく、ＲＫ中の少なくとも１つの−ＣＨ２−ＣＨ２−は−ＣＨ＝ＣＨ−、−ＣＦ＝ＣＦ−または−Ｃ≡Ｃ−で置き換えられもよく、ＲＫ中の少なくとも１つの水素はフッ素または塩素で置き換えられてもよく；
ＡＫはそれぞれ独立して、芳香族性の６〜８員環、非芳香族性の３〜８員環、または、炭素数９以上の縮合環であり、これらの環の少なくとも１つの水素はハロゲン、炭素数１〜３のアルキルまたはハロアルキルで置き換えられてもよく、環の−ＣＨ２−は−Ｏ−、−Ｓ−または−ＮＨ−で置き換えられてもよく、−ＣＨ＝は−Ｎ＝で置き換えられてもよく；
ＹＫはそれぞれ独立して、水素、ハロゲン、炭素数１〜３のアルキル、炭素数１〜３のハロアルキル、芳香族性の６〜８員環、非芳香族性の３〜８員環、または、炭素数９以上の縮合環であり、これらの環の少なくとも１つの水素がハロゲン、炭素数１〜３のアルキルまたはハロアルキルで置き換えられてもよく、当該アルキル中の−ＣＨ２−は−Ｏ−、−Ｓ−または−ＮＨ−で置き換えられてもよく、−ＣＨ＝は−Ｎ＝で置き換えられてもよく；
ＺＫはそれぞれ独立して、単結合、炭素数１〜８のアルキレンであり、当該アルキレン中の少なくとも１つの−ＣＨ２−は、−Ｏ−、−Ｓ−、−ＣＯＯ−、−ＯＣＯ−、−ＣＳＯ−、−ＯＣＳ−、−Ｎ＝Ｎ−、−ＣＨ＝Ｎ−または−Ｎ＝ＣＨ−で置き換えられてもよく、当該アルキレン中の少なくとも１つの−ＣＨ２−ＣＨ２−は−ＣＨ＝ＣＨ−、−ＣＦ＝ＣＦ−または−Ｃ≡Ｃ−で置き換えられてもよく、ＺＫの少なくとも１つの水素はハロゲンで置き換えられてもよく；
ＸＫはそれぞれ独立して、単結合、−ＣＯＯ−、−ＯＣＯ−、−ＣＨ２Ｏ−、−ＯＣＨ２−、−ＣＦ２Ｏ−、−ＯＣＦ２−、または−ＣＨ２ＣＨ２−であり；
ｍＫはそれぞれ独立して、１〜３の整数である。）【００２０】
［１２］−２０℃〜７０℃のいずれかの温度においてキラルネマチック相を示し、この温度範囲の少なくとも一部において螺旋ピッチが７００ｎｍ以下である、［１］〜［１１］のいずれか１項に記載の液晶組成物。【００２１】
［１３］［１］〜［１２］のいずれか１項に記載の液晶組成物と、重合性モノマーとを含む混合物。【００２２】
［１４］［１３］に記載の混合物を重合して得られる、光学的に等方性の液晶相で駆動される素子に用いられる高分子／液晶複合材料。【００２３】
［１５］一方または両方の基板に電極が配置され、基板間に配置された液晶媒体、および電極を介して液晶媒体に電界を印加する電界印加手段を備えた光素子であって、液晶媒体が、［１］〜［１２］のいずれか１項に記載の液晶組成物、または、［１４］に記載の高分子／液晶複合材料である光素子。【００２４】
［１６］［１］〜［１２］のいずれか１項に記載の液晶組成物または［１４］に記載の高分子／液晶複合材料の光素子への使用。【００２５】
［１７］式（１−１−１）または（１−５−１）で表される化合物。
2015087778.tif 000017
（上記式中、Ｒ１Ａは炭素数１〜１２のアルキルである。）【００２６】
本明細書において、「液晶化合物」とはメソゲンを有する化合物を表し、液晶相を発現する化合物に限定されない。具体的には、ネマチック相、スメクチック相などの液晶相を発現する化合物および液晶相を有しないが液晶組成物の成分として有用な化合物の総称である。
「液晶媒体」とは、液晶組成物および高分子／液晶複合体の総称である。
「アキラル成分」とはアキラルなメソゲン化合物であって、光学活性化合物および重合性官能基を有する化合物を含まない成分である。したがって、「アキラル成分」には、キラル剤、モノマー、重合開始剤、酸化防止剤、紫外線吸収剤、硬化剤、安定剤等は含まれない。
「キラル剤」は、光学活性化合物であり、液晶組成物に所望のねじれた分子配列を与える為に添加されるために用いられる成分である。
「液晶表示素子」は、液晶表示パネルおよび液晶表示モジュールの総称である。
また、「光素子」とは、電気光学効果を利用して、光変調や光スイッチングなどの機能を奏する各種の素子を指し、たとえば、表示素子（液晶表示素子）、光通信システム、光情報処理や種々のセンサーシステムに用いられる光変調素子が挙げられる。光学的に等方性の液晶媒体への電圧印加による屈折率の変化を利用した光変調については、カー効果が知られている。カー効果とは電気複屈折値Δｎ（Ｅ）が電場Ｅの二乗に比例する現象であり、カー効果を示す材料ではΔｎ（Ｅ）＝ＫλＥ２が成立する（Ｋ：カー係数（カー定数）、λ：波長））。ここで、電気複屈折値とは、等方性媒体に電界を印加した時に誘起される屈折率異方性値である。【００２７】
「液晶化合物」、「液晶組成物」、「液晶表示素子」をそれぞれ「化合物」、「組成物」、「素子」と略すことがある。
また、たとえば液晶相の上限温度は液晶相−等方相の相転移温度であり、そして単に透明点または上限温度と略すことがある。液晶相の下限温度を単に下限温度と略すことがある。化合物（２）〜（５）において、六角形で囲んだＡ１、Ｂ１、Ｃ１などの記号はそれぞれ環Ａ１、環Ｂ１、環Ｃ１などに対応する。百分率で表した化合物の量は組成物の全重量に基づいた重量百分率（重量％）である。環Ａ１、Ｙ１、Ｂ１など複数の同じ記号を同一の式または異なった式に記載したが、これらはそれぞれが同一であってもよいし、または異なってもよい。【００２８】
本明細書中の「アルキル」は直鎖でも分岐でもよく、具体例としては、−ＣＨ３、−Ｃ２Ｈ５、−Ｃ３Ｈ７、−Ｃ４Ｈ９、−Ｃ５Ｈ１１、−Ｃ６Ｈ１３、−Ｃ７Ｈ１５、−Ｃ８Ｈ１７、−Ｃ９Ｈ１９、−Ｃ１０Ｈ２１、−Ｃ１１Ｈ２３、および−Ｃ１２Ｈ２５が挙げられる。【００２９】
本明細書中の「アルケニル」は直鎖でも分岐でもよく、具体例としては、−ＣＨ＝ＣＨ２、−ＣＨ＝ＣＨＣＨ３、−ＣＨ２ＣＨ＝ＣＨ２、−ＣＨ＝ＣＨＣ２Ｈ５、−ＣＨ２ＣＨ＝ＣＨＣＨ３、−（ＣＨ２）２−ＣＨ＝ＣＨ２、−ＣＨ＝ＣＨＣ３Ｈ７、−ＣＨ２ＣＨ＝ＣＨＣ２Ｈ５、−（ＣＨ２）２−ＣＨ＝ＣＨＣＨ３、および−（ＣＨ２）３−ＣＨ＝ＣＨ２が挙げられる。
また、−ＣＨ＝ＣＨ−の好ましい立体配置は、二重結合の位置に依存する。−ＣＨ＝ＣＨＣＨ３、−ＣＨ＝ＣＨＣ２Ｈ５、−ＣＨ＝ＣＨＣ３Ｈ７、−ＣＨ＝ＣＨＣ４Ｈ９、−Ｃ２Ｈ４ＣＨ＝ＣＨＣＨ３、および−Ｃ２Ｈ４ＣＨ＝ＣＨＣ２Ｈ５のような奇数位に二重結合をもつアルケニルにおいてはトランス配置が好ましい。−ＣＨ２ＣＨ＝ＣＨＣＨ３、−ＣＨ２ＣＨ＝ＣＨＣ２Ｈ５、および−ＣＨ２ＣＨ＝ＣＨＣ３Ｈ７のような偶数位に二重結合をもつアルケニルにおいてはシス配置が好ましい。好ましい立体配置を有するアルケニル化合物は、高い上限温度または液晶相の広い温度範囲を有する。Mol. Cryst. Liq. Cryst., 1985, 131, 109およびMol. Cryst. Liq. Cryst., 1985, 131, 327に詳細な説明がある。また、アルケニル基の位置はベンゼン環と共役を作らない位置が好ましい。
本明細書中、「アルキニル」は直鎖でも分岐でもよく、具体例としては、−Ｃ≡ＣＨ、−Ｃ≡ＣＣＨ３、−ＣＨ２Ｃ≡ＣＨ、−Ｃ≡ＣＣ２Ｈ５、−ＣＨ２Ｃ≡ＣＣＨ３、−（ＣＨ２）２−Ｃ≡ＣＨ、−Ｃ≡ＣＣ３Ｈ７、−ＣＨ２Ｃ≡ＣＣ２Ｈ５、−（ＣＨ２）２−Ｃ≡ＣＣＨ３、および−Ｃ≡Ｃ（ＣＨ２）５が挙げられる。
本明細書中、「アルコキシ」は直鎖でも分岐でもよく、具体例としては、−ＯＣＨ３、−ＯＣ２Ｈ５、−ＯＣ３Ｈ７、−ＯＣ４Ｈ９、−ＯＣ５Ｈ１１、−ＯＣ６Ｈ１３および−ＯＣ７Ｈ１５、−ＯＣ８Ｈ１７、−ＯＣ９Ｈ１９、−ＯＣ１０Ｈ２１、および−ＯＣ１１Ｈ２３が挙げられる。【００３０】
本明細書中、「アルコキシアルキル」は直鎖でも分岐でもよく、具体例としては、−ＣＨ２ＯＣＨ３、−ＣＨ２ＯＣ２Ｈ５、−ＣＨ２ＯＣ３Ｈ７、−（ＣＨ２）２−ＯＣＨ３、−（ＣＨ２）２−ＯＣ２Ｈ５、−（ＣＨ２）２−ＯＣ３Ｈ７、−（ＣＨ２）３−ＯＣＨ３、−（ＣＨ２）４−ＯＣＨ３、および−（ＣＨ２）５−ＯＣＨ３が挙げられる。【００３１】
本明細書中、「アルケニルオキシ」は直鎖でも分岐でもよく、具体例としては、−ＯＣＨ２ＣＨ＝ＣＨ２、−ＯＣＨ２ＣＨ＝ＣＨＣＨ３、および−ＯＣＨ２ＣＨ＝ＣＨＣ２Ｈ５が挙げられる。【００３２】
本明細書中、「ハロゲン」の具体例としては、フッ素、塩素、臭素、およびヨウ素が挙げられる。
【発明の効果】
【００３３】
本発明の好ましい化合物は液晶性を示し、比較的高い透明点、広いネマチック相温度範囲、比較的大きな誘電率異方性を有する。
本発明の好ましい液晶組成物および高分子／液晶複合材料等は、熱、光などに対する安定性、光学的に等方性の液晶相の高い上限温度と低い下限温度を示し、大きな誘電率異方性を有し、かつ動作温度を中心とした温度範囲で駆動電圧の温度依存性が小さい材料である。
また、本発明の好ましい態様の高分子／液晶複合材料は、光学的に等方性の液晶相の高い上限温度、低い下限温度を示し、光学的に等方性の液晶相で駆動させる光素子において低い駆動電圧を有し、かつ動作温度を中心とした温度範囲で駆動電圧の温度依存性が小さい材料である。
さらに、本発明の好ましい態様の光学的に等方性の液晶相で駆動される光素子は、幅広い温度範囲で使用可能であり、低電圧駆動が可能であり、かつ動作温度を中心とした温度範囲で駆動電圧の温度依存性が小さく、高速な電気光学応答が可能であり、大きなコントラスト比を有する。
【図面の簡単な説明】
【００３４】
【図１】実施例で用いた櫛型電極基板を示す。
【図２】実施例で用いた光学系を示す。
【図３】実施例９で用いた高分子／液晶複合材料の飽和電圧の温度依存性を示す。
【図４】実施例１５で用いた高分子／液晶複合材料の飽和電圧の温度依存性を示す。
【図５】実施例２１で用いた高分子／液晶複合材料の飽和電圧の温度依存性を示す。
【図６】実施例２７で用いた高分子／液晶複合材料の飽和電圧の温度依存性を示す。
【発明を実施するための形態】
【００３５】
本発明の光学的に等方性の液晶相を有する液晶組成物は、アキラル成分Ｔとキラル剤を含有し、アキラル成分Ｔは第１成分として化合物（１）を含む。本発明の液晶組成物の第１の態様は、第１成分と本明細書中で特に成分名を示していないその他の成分を含有する組成物である。まず、化合物（１）について説明する。また、本発明の液晶組成物は上記成分の他に、溶媒、モノマー、重合開始剤、硬化剤、安定剤（酸化防止剤、紫外線吸収剤等）等をさらに含有してもよい。
【００３６】
１−１  化合物（１）
2015087778.tif 000018
化合物（１）において、Ｒ１は水素、炭素数１〜１２のアルキル、炭素数２〜１２のアルケニル、炭素数２〜１２のアルキニル、または炭素数１〜１１のアルコキシである。
Ｒ１は式（ＣＨＮ−１）〜（ＣＨＮ−４）で表される構造が好ましい。より好ましくは（ＣＨＮ−１）または（ＣＨＮ−２）である。
2015087778.tif 000019
（上記式中、Ｒ１は水素または炭素数１〜１２のアルキルである。）
Ｌ１、Ｌ２、およびＬ3はそれぞれ独立して水素、フッ素または塩素であるが、好ましくはＬ２が水素、Ｌ１およびＬ３がフッ素または塩素であるものが好ましい。
Ｙ１はフッ素、塩素、−ＣＦ３、または−ＯＣＦ３であるが、好ましくはフッ素または−ＣＦ３である。
化合物（１）において、化合物（１−１）〜（１−１２）を用いることが好ましい。
2015087778.tif 000020
2015087778.tif 000021
2015087778.tif 000022
（上記式中、Ｒ１Ａは炭素数１〜１２のアルキル、または炭素数２〜１２のアルケニルであり、（Ｆ）はフッ素または水素である。）
【００３７】
１−２  化合物（１）の性質
化合物（１）は、素子が通常使用される条件下で物理的および化学的に極めて安定であり、比較的大きな誘電率異方性と大きな屈折率異方性を有し、透明点が高く、他の化合物との相溶性が比較的に良い。この化合物を含有する組成物は素子が通常使用される条件下で安定である。
【００３８】
化合物（１）において、Ｌ１、Ｌ２、およびＬ3はそれぞれ独立して水素、フッ素または塩素であるが、Ｌ２が水素であるものは、低温での相溶性が良好であり、Ｌ２がフッ素であるものは誘電率異方性が大きい。Ｌ１、Ｌ２、およびＬ３がいずれも水素であるものは、透明点が高く、低温での相溶性が良好である。Ｌ１、Ｌ２、およびＬ３のいずれかがフッ素であるものは誘電率異方性が大きい。Ｌ１およびＬ３がフッ素であり、Ｌ２が水素であるものは、誘電率異方性の大きさと相溶性のバランスが良好である。また、Ｌ２またはＬ３が塩素であるものは、大きな屈折率異方性を有し、融点が低く、他の化合物との相溶性が良好である。
【００３９】
Ｙ１はフッ素、塩素、−ＣＦ３、または−ＯＣＦ３である。Ｙ１がフッ素、または−ＯＣＦ３であるものは誘電率異方性が大きく、他の化合物との相溶性がよい。Ｙ１が−ＣＦ３であるものは誘電率異方性が極めて大きい。Ｙ１が塩素であるものは屈折率異方性が大きい。
従って、液晶組成物において、例えばＬ１、Ｌ２、またはＬ３のいずれかがフッ素であり、かつＹ１がフッ素である化合物（１）を用いると、液晶相の温度範囲を広げることが可能となり、幅広い温度範囲で表示素子として使用することができる。また、Ｌ２、Ｌ３、またはＹ１が塩素である化合物（１）を用いると、比較的大きな誘電率異方性と大きな屈折率異方性を有するため、光学的に等方性の液晶相で駆動される液晶組成物の駆動電圧を下げるための成分として有用である。
化合物（１）は、少量使用するだけで液晶組成物の透明点を上げることができる、または駆動電圧を低下させる、低温側の温度範囲を広げるという優れた特長を有する。
【００４０】
１−３  化合物（１）の合成
化合物（１）は公知の有機合成化学における手法を適切に組み合わせることにより合成できる。化合物（１）を合成する方法は複数あり、市販の試薬から適宜、合成することが可能である。
また、化合物（１）を合成する際、出発物に目的の末端基、環および結合基を導入する方法は、オーガニック・シンセシス（Organic Syntheses, John Wiley & Sons, Inc）、オーガニック・リアクションズ（Organic Reactions, John Wiley & Sons, Inc)、コンプリヘンシブ・オーガニック・シンセシス（Comprehensive Organic Synthesis, Pergamon Press）、新実験化学講座（丸善）などに記載されている。
【００４１】
以下に、化合物（１）を合成するスキームの一例を示すが、化合物（１）の合成が当該スキームに限定されることはない。
2015087778.tif 000023
化合物（１０１）、（１０２）、（１０４）は市販されているか、もしくは一般的な有機化学合成法により準備できる。ハロゲン化合物（１０１）と（１０２）の混合物に、塩基の存在下でパラジウムなどの金属触媒を作用させてカップリング反応を行うことにより、化合物（１０３）を得る。
化合物（１０４）にブチルリチウムなどを用いてリチウム試薬を調製し、次いでジブロモフジフルオロメタンを作用させることにより化合物（１０５）を得る。
得られた化合物（１０５）と（１０３）を塩基の存在下でエーテル化反応を行うことにより、化合物（１）が得られる。
【００４２】
２−１  液晶組成物
本発明の液晶組成物は、化合物（１）を含有し、光学的に等方性の液晶相を発現する組成物である。また、光学的に等方性の液晶組成物は化合物（１）を含むアキラル成分Ｔの他に、キラル剤を含み、さらに、酸化防止剤、紫外線吸収剤、安定剤等を含んでもよい。
【００４３】
アキラル成分Ｔは、１種類の化合物（１）を含む組成物、および２種類以上の化合物（１）を含む液晶組成物である。本発明のアキラル成分Ｔは、必要に応じて化合物（３）〜（７）から選ばれる化合物をさらに少なくとも１つ含んでも良い。アキラル成分Ｔは、化合物（１）の他に、化合物（２）、（３）、（５）または（７）から選ばれる化合物を少なくとも１つ含むことが好ましく、化合物（３）または（７）を含むことが特に好ましい。また求められる性質に応じて、化合物（４）または（６）を含む。化合物（１）〜（７）は液晶化合物である。
【００４４】
化合物（１）は比較的高い透明点、比較的大きな誘電率異方性、良好な低温での相溶性を併せ持つため、化合物（１）を用いたアキラル成分Ｔも、広い液晶相温度範囲、および大きな誘電率異方性を発現する。このため、アキラル成分Ｔを用いた光学的に等方性の液晶組成物も、光素子に用いる組成物として有用である。
【００４５】
アキラル成分Ｔの全重量に対して、化合物（１）を合計で１重量％〜６０重量％含有することが好ましく、５重量％〜４０重量％含有することがさらに好ましく、１０重量％〜３０重量％含有することが特に好ましい。
【００４６】
大きな誘電率異方性を発現させるためには、化合物（３）または（７）をさらに添加することが好ましい。これらの組成物は非常に大きな誘電率異方性を発現するため、光素子の低電圧化に極めて有効な組成物である。
【００４７】
２−２−１  化合物（２）
本発明のアキラル成分Ｔは、化合物（１）に加えて、さらに化合物（２）を少なくとも１つ含んでもよい。また本発明の液晶組成物は、化合物（１）の他に、化合物（３）〜（７）から選ばれる化合物を少なくとも１つ含んでもよい。
2015087778.tif 000024
化合物（２）において、Ｒ２は水素または炭素数１〜１２のアルキルであり、Ｒ２中の少なくとも１つの−ＣＨ２−は、−Ｏ−、−Ｓ−、−ＣＯＯ−、−ＯＣＯ−、−ＣＨ＝ＣＨ−、−ＣＦ＝ＣＦ−または−Ｃ≡Ｃ−で置き換えられてもよく、Ｒ２中の少なくとも１つの−ＣＨ２−が−Ｏ−、−Ｓ−、−ＣＯＯ−、−ＯＣＯ−、−ＣＨ＝ＣＨ−、−ＣＦ＝ＣＦ−、または−Ｃ≡Ｃ−で置き換えられてもよく、Ｒ２中の少なくとも１つの水素がハロゲンまたは炭素数１〜３のアルキルで置き換えられてもよく、
但し、Ｒ２において−Ｏ−と−ＣＨ＝ＣＨ−とが隣接することはなく、−ＣＯ−と−ＣＨ＝ＣＨ−が隣接することはない。
Ｒ２は、炭素数１〜１２のアルキル、炭素数２〜１２のアルケニル、または炭素数１〜１１のアルコキシが好ましい。
Ａ２１〜Ａ２５はそれぞれ独立して、１，４−シクロへキシレン、１，３−ジオキサン−２，５−ジイル、１，４−フェニレン、１つまたは２つの水素がフッ素で置き換えられた１，４−フェニレン、２つの水素がそれぞれフッ素と塩素で置き換えられた１，４−フェニレン、ピリジン−２，５−ジイル、ピリミジン−２，５−ジイルである。
Ａ２１〜Ａ２５は、１，４−フェニレン、１つまたは２つの水素がフッ素で置き換えられた１，４−フェニレンが好ましく、化合物の安定性や誘電率異方性が大きい。
Ｚ２１〜Ｚ２６はそれぞれ独立して、単結合または炭素数１〜４のアルキレンであり、当該アルキレン中の少なくとも１つの−ＣＨ２−は、−Ｏ−、−ＣＯＯ−、または−ＣＦ２Ｏ−で置き換えられてもよい。
Ｚ２１〜Ｚ２６は、すべて単結合であるか、少なくとも１つが−ＣＦ２Ｏ−であることが好ましく、他の液晶化合物との相溶性が良い。ｎ２４＝１であり、かつＺ２５が−ＣＦ２Ｏ−である場合が特に好ましい。
Ｌ２１、Ｌ２２およびＬ２３はそれぞれ独立して、水素またはフッ素である。Ｌ２１、Ｌ２２、およびＬ２３はそれぞれ独立して、水素またはフッ素であるが、Ｌ３３、Ｌ３５、およびＬ３６がフッ素であることが好ましく、誘電率異方性が大きい。
Ｘ２はフッ素、塩素、−ＣＦ３、または−ＯＣＦ３であり、好ましくはフッ素および−ＣＦ３である。
ｎ２１、ｎ２２、ｎ２３、ｎ２４、およびｎ２５はそれぞれ独立して、０または１であり、２≦ｎ２１＋ｎ２２＋ｎ２３＋ｎ２４＋ｎ２５≦３である。
但し、ｎ２１＋ｎ２２＋ｎ２３＋ｎ２４＋ｎ２５＝２のとき、Ｌ２２およびＬ２３はともにフッ素である。）
ｎ２１＋ｎ２２＋ｎ２３＋ｎ２４＋ｎ２５＝２の化合物は透明点が高く、ｎ２１＋ｎ２２＋ｎ２３＋ｎ２４＋ｎ２５＝１の化合物は融点が低い。
【００４８】
化合物（２）はクロロフェニレン環を有する。化合物（２）は、素子が通常使用される条件下で物理的および化学的に極めて安定であり、他の液晶化合物との相溶性がよい。さらにスメクチック相を発現しにくい。この化合物を含有する組成物は素子が通常使用される条件下で安定である。
【００４９】
化合物（２）の環構造、末端基、結合基などの種類を適当に選択することにより目的の物性を有する化合物を得ることができる
化合物（２）において、結合基Ｚ２１〜Ｚ２６は単結合、または−ＣＦ２Ｏ−であるとき、化学的に比較的安定であって、比較的劣化を起こしにくい。さらに結合基が単結合であるときは、粘度が小さい。また、結合基が−ＣＦ２Ｏ−であるときは、誘電率異方性が大きい。また、Ｘ２がフッ素、塩素、−ＯＣＦ３であるときは、他の液晶化合物との低温相溶性に優れ、−ＣＦ３であるときは、誘電率異方性が大きい。
【００５０】
化合物（２）において、式（２−１）で表される化合物を用いることが好ましい。
2015087778.tif 000025
式中、Ｒ２Ａは、炭素数１〜１２のアルキル、炭素数２〜１２のアルケニル、または炭素数１〜１１のアルコキシであり；Ｚ２１、Ｚ２２、Ｚ２３、Ｚ２４、Ｚ２５、およびＺ２６はそれぞれ独立して、単結合または−ＣＦ２Ｏ−であり；ｎ２２、ｎ２３、ｎ２４、およびｎ２５はそれぞれ独立して、０または１であり、ｎ２２＋ｎ２３＋ｎ２４＋ｎ２５は、１または２の整数である。Ｘ２Ａはフッ素、塩素、−ＣＦ３および−ＯＣＦ３であり；（Ｆ）はそれぞれ独立して水素またはフッ素を表す。
【００５１】
化合物（２）において、化合物（２−１−１）〜（２−１−５）を用いることが好ましい。
2015087778.tif 000026
（式中、Ｒ２Ａ、Ｘ２Ａ、および（Ｆ）の定義は、化合物（２−１）と同じである。）
【００５２】
化合物（２）において、化合物（２−１−１−１）〜（２−１−１−３）、（２−１−２−１）〜（２−１−２−３）、（２−１−３−１）〜（２−１−３−３）、（２−１−４−１）〜（２−１−４−３）、または（２−１−５−１）〜（２−１−５−３）を用いることが好ましく、式（２−１−１−１）、（２−１−１−２）、式（２−１−２−１）、（２−１−２−２）、式（２−１−３−１）、（２−１−３−２）、（２−１−４−２）、（２−１−４−３）、または（２−１−５−３）を用いることがさらに好ましい。
2015087778.tif 000027
2015087778.tif 000028
2015087778.tif 000029
（上記式中、Ｒ２Ａ、（Ｆ）、およびＸ２Ａの定義は化合物（２−１）と同じである。）
【００５３】
化合物（２）は、良好な相溶性と大きな誘電率異方性と大きな屈折率異方性を有する。アキラル成分Ｔの全重量に対して、化合物（２）を合計で０．５重量％〜７０重量％含有することが好ましく、５重量％〜６０重量％含有することがさらに好ましく、１０重量％〜５０重量％含有することが特に好ましい。
【００５４】
２−３−１  化合物（３）
本発明のアキラル成分Ｔは、化合物（１）に加えて、さらに少なくとも１つの化合物（３）を含んでもよい。また本発明の液晶組成物は、化合物（１）と化合物（３）の他に、化合物（２）、および（４）〜（７）をすくなくとも１つ含んでもよい。
2015087778.tif 000030
化合物（３）において、Ｒ３は水素または炭素数１〜１２のアルキルであり、Ｒ３中の少なくとも１つの−ＣＨ２−は−Ｏ−、−Ｓ−、−ＣＯＯ−または−ＯＣＯ−で置き換えられてもよく、Ｒ３中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ３中の少なくとも１つの水素はフッ素または塩素で置き換えられてもよく、ただし、Ｒ３において−Ｏ−と−ＣＨ＝ＣＨ−とが隣接することはなく、−ＣＯ−と−ＣＨ＝ＣＨ−が隣接することはない。
Ｒ３は炭素数１〜１２のアルキル、炭素数２〜１２のアルケニル、または炭素数１〜１１のアルコキシが好ましい。
【００５５】
Ｚ３１、Ｚ３２、Ｚ３３、およびＺ３４はそれぞれ独立して、単結合または炭素数１〜４のアルキレンであり、当該アルキレン中の少なくとも１つの−ＣＨ２−は、−Ｏ−、−ＣＯＯ−または−ＣＦ２Ｏ−で置き換えられてもよい。
Ｚ３１、Ｚ３２、およびＺ３３は、単結合、−ＣＯＯ−または−ＣＦ２Ｏ−が好ましく、すべてが単結合であるか、いずれか１つが−ＣＦ２Ｏ−であることがさらに好ましい。
Ｌ３１、Ｌ３２、Ｌ３３，Ｌ３４、Ｌ３５、およびＬ３６は水素またはフッ素であるが、ｎ３２が１、かつＺ３２が−ＣＯＯ−または−ＣＦ２Ｏ−である場合は、Ｌ３２、Ｌ３５、およびＬ３６がフッ素であることが好ましく、Ｚ３３が−ＣＯＯ−または−ＣＦ２Ｏ−である場合は、Ｌ３３、Ｌ３５、およびＬ３６がフッ素であることが好ましい
【００５６】
Ｘ３は水素、ハロゲン、−ＳＦ５または炭素数１〜１０のアルキルであり、当該アルキル中の少なくとも１つの−ＣＨ２−は−Ｏ−、−Ｓ−、−ＣＯＯ−または−ＯＣＯ−で置き換えられてもよく、当該アルキル中の少なくとも１つの−ＣＨ２−ＣＨ２−は−ＣＨ＝ＣＨ−、−ＣＦ＝ＣＦ−または−Ｃ≡Ｃ−で置き換えられもよく、当該アルキル中の少なくとも１つの水素はフッ素または塩素で置き換えられてもよく、ただし、当該アルキルにおいて−Ｏ−と−ＣＨ＝ＣＨ−とが隣接することはなく、−ＣＯ−と−ＣＨ＝ＣＨ−とが隣接することはない。
Ｘ３における少なくとも１つの水素がハロゲンで置き換えられたアルキルの具体的な例として、−ＣＨ２Ｆ、−ＣＨＦ２、−ＣＦ３、−（ＣＨ２）２−Ｆ、−ＣＦ２ＣＨ２Ｆ、−ＣＦ２ＣＨＦ２、−ＣＨ２ＣＦ３、−ＣＦ２ＣＦ３、−（ＣＨ２）３−Ｆ、−（ＣＦ２）３−Ｆ、−ＣＦ２ＣＨＦＣＦ３、−ＣＨＦＣＦ２ＣＦ３、−（ＣＨ２）４−Ｆ、−（ＣＦ２）４−Ｆ、−（ＣＨ２）５−Ｆ、および−（ＣＦ２）５−Ｆが挙げられる。
少なくとも１つの水素がハロゲンで置き換えられたアルコキシの具体的な例として、−ＯＣＨ２Ｆ、−ＯＣＨＦ２、−ＯＣＦ３、−Ｏ−（ＣＨ２）２−Ｆ、−ＯＣＦ２ＣＨ２Ｆ、−ＯＣＦ２ＣＨＦ２、−ＯＣＨ２ＣＦ３、−Ｏ−（ＣＨ２）３−Ｆ、−Ｏ−（ＣＦ２）３−Ｆ、−ＯＣＦ２ＣＨＦＣＦ３、−ＯＣＨＦＣＦ２ＣＦ３、−Ｏ（ＣＨ２）４−Ｆ、−Ｏ−（ＣＦ２）４−Ｆ、−Ｏ−（ＣＨ２）５−Ｆ、および−Ｏ−（ＣＦ２）５−Ｆが挙げられる。
少なくとも１つの水素がハロゲンで置き換えられたアルケニルの具体的な例として、−ＣＨ＝ＣＨＦ、−ＣＨ＝ＣＦ２、−ＣＦ＝ＣＨＦ、−ＣＨ＝ＣＨＣＨ２Ｆ、−ＣＨ＝ＣＨＣＦ３、−（ＣＨ２）２−ＣＨ＝ＣＦ２、−ＣＨ２ＣＨ＝ＣＨＣＦ３、−ＣＨ＝ＣＨＣＦ３、および−ＣＨ＝ＣＨＣＦ２ＣＦ３が挙げられる。
Ｘ３は、フッ素、塩素、−ＣＦ３、−ＣＨＦ２、−ＯＣＦ３、または−ＯＣＨＦ２が好ましく、フッ素、塩素、−ＣＦ３−、または−ＯＣＦ３がさらに好ましい。
【００５７】
ｎ３１、およびｎ３２は、それぞれ独立して０または１である。
但し、ｎ３１＋ｎ３２＝１であり、かつＺ３３が−ＣＦ２Ｏ−である場合は、Ｌ３５およびＬ３６はともにフッ素である。
【００５８】
化合物（３）は、素子が通常使用される条件下で物理的および化学的に極めて安定であり、そして他の液晶化合物との相溶性がよい。この化合物を含有する組成物は素子が通常使用される条件下で安定である。化合物（３）は透明点が比較的高く、大きな誘電率異方性と大きな屈折率異方性を有する。
【００５９】
化合物（３）において、化合物（３−１）〜（３−３）を用いることが好ましく、化合物（３−２）および（３−３）で表される化合物を用いることがより好ましい。
2015087778.tif 000031
（式中、Ｒ３Ａはそれぞれ独立して、炭素数１〜１２のアルキル、炭素数２〜１２のアルケニル、または炭素数１〜１１のアルコキシであり；Ｌ３１、Ｌ３２、Ｌ３３、Ｌ３４、およびＬ３５はそれぞれ独立して水素またはフッ素であり；Ｘ３Ａはフッ素、塩素、−ＣＦ３、または−ＯＣＦ３である。）
【００６０】
化合物（３−２）においては、化合物（３−２Ａ）〜（３−２Ｈ）を用いることがさらに好ましく、化合物（３−２Ａ）〜（３−２Ｄ）を用いることが特に好ましく、化合物（３−２Ａ）および（３−２Ｃ）を用いることが最も好ましい。
化合物（３−３）においては、化合物（３−３Ａ）〜（３−３Ｄ）を用いることがさらに好ましく、化合物（３−３Ａ）および（３−３C）を用いることが特に好ましく、化合物（３−３Ａ）を用いることが最も好ましい。
2015087778.tif 000032
2015087778.tif 000033
（上記式中、Ｒ３Ａは独立して、炭素数１〜１２のアルキル、炭素数２〜１２のアルケニル、または炭素数１〜１１のアルコキシであり；
Ｘ３Ａはフッ素、塩素、−ＣＦ３または−ＯＣＦ３である。）
【００６１】
アキラル成分Ｔの全重量に対して、化合物（３）を合計で０．５重量％〜７０重量％含有することが好ましく、５重量％〜６０重量％含有することがさらに好ましく、１０重量％〜５０重量％含有することが特に好ましくである。
【００６２】
化合物（３）において、Ｒ３、フェニレン環上の基（Ｌ３１〜Ｌ３６およびＸ３）、あるいはＺ３１〜Ｚ３４を適切に選択することによって、透明点、屈折率異方性、誘電率異方性などの物性を任意に調整することが可能である。
Ｌ３１〜Ｌ３５におけるフッ素の数が多いときは誘電率異方性が大きい。Ｌ３１およびＬ３２がともに水素であるときは他の液晶との相溶性に優れる。Ｌ３５およびＬ３６がともにフッ素である場合は、誘電率異方性が特に大きい。
Ｚ３１〜Ｚ３４が単結合、または−ＣＦ２Ｏ−であるときは粘度が小さく、化学的に安定である。Ｚ３１〜Ｚ３４が−ＣＦ２Ｏ−であるときは誘電率異方性が大きい。
【００６３】
Ｘ３がフッ素、塩素、−ＳＦ５、−ＣＦ３、−ＣＨＦ２、−ＣＨ２Ｆ、−ＯＣＦ３、−ＯＣＨＦ２または−ＯＣＨ２Ｆであるときは誘電率異方性が大きい。Ｘ３がフッ素、−ＯＣＦ３、または−ＣＦ３であるときは、化学的に特に安定である。
【００６４】
ｎ３１＋ｎ３２＝０のとき、透明点が低く、粘性が低く、他の液晶化合物との相溶性が良い。ｎ３１＋ｎ３２＝１のとき、透明点が比較的高く、誘電率異方性が大きく、屈折率異方性が大きい。また、ｎ３１＋ｎ３２＝１のとき、透明点が非常に高く、誘電率異方性が大きく、屈折率異方性が極めて大きい。
【００６５】
２−４−１  化合物（４）
本発明のアキラル成分Ｔは、化合物（１）に加えて、さらに少なくとも１つの化合物（４）を含んでもよい。また本発明の液晶組成物は、化合物（１）と化合物（４）の他に、化合物（２）、（３）および（５）〜（７）を少なくとも１つ含んでもよい。
2015087778.tif 000034
【００６６】
化合物（４）において、Ｒ４は炭素数１〜１２のアルキル、炭素数２〜１２のアルケニル、または炭素数１〜１１のアルコキシである。
【００６７】
Ｂ４１、Ｂ４２、Ｂ４３、およびＢ４４は独立して、１，４−シクロへキシレン、１，４−フェニレン、２−フルオロ−１，４−フェニレン、３−フルオロ−１，４−フェニレン、３，５−ジフルオロ−１，４−フェニレン、３，５−ジクロロ−１，４−フェニレン、またはピリミジン−２，５−ジイルである。
Ｂ４１、Ｂ４２、Ｂ４３、およびＢ４４は光学異方性を上げるために１，４−フェニレン、３−フルオロ−１，４−フェニレンまたは３，５−ジフルオロ−１，４−フェニレンであり、粘度を下げるために１，４−シクロへキシレンであることが好ましい。
【００６８】
Ｌ４８およびＬ４９は独立して、水素、またはフッ素であるが、Ｌ４８およびＬ４９はともにフッ素のとき誘電率異方性が大きい。Ｌ４８およびＬ４９ともに水素のとき、、透明点が高い。
【００６９】
Ｚ４１、Ｚ４２、Ｚ４３、およびＺ４４は独立して、単結合、エチレン、−ＣＯＯ−、−ＯＣＯ−、−ＣＦ２Ｏ−または−ＯＣＦ２−であるが、Ｚ４３が−ＣＦ２Ｏ−である場合には、Ｌ４８およびＬ４９がともにフッ素である。誘電率異方性を上げるため、および相溶性を良好にするためには、Ｚ４１、Ｚ４２、Ｚ４３、およびＺ４４のいずれか１つは−ＣＦ２Ｏ−が好ましい。
Ｚ４１、Ｚ４２、Ｚ４３、およびＺ４４が単結合のとき、粘度が低い。
【００７０】
Ｘ４は、フッ素、塩素、−ＣＦ３または−ＯＣＦ３である。フッ素または−ＣＦ３であるとき、誘電率異方性が大きい。Ｘ４は、フッ素または−ＯＣＦ３がであるとき化合物との相溶性が良好である。Ｘ４が塩素であるとき、屈折率異方性を大きい。
【００７１】
ｎ４１およびｎ４２は０または１である。また、ｎ４１＋ｎ４２＝１であり、かつＺ４３が−ＣＦ２Ｏ−である場合には、Ｌ４８およびＬ４９がともにフッ素である。ｎ４１＋ｎ４２が１または２である場合、Ｚ４１、Ｚ４２、Ｚ４３、およびＺ４４のいずれかは−ＣＦ２Ｏ−であることが特に好ましい。
【００７２】
化合物（４）において、化合物（４−１）〜（４−１０）を用いることが好ましい。
2015087778.tif 000035
（式（４−１）〜（４−１０）において、Ｒ４Ａは独立して、炭素数１〜１２のアルキル、炭素数２〜１２のアルケニル、または炭素数１〜１２のアルコキシであり；
Ｘ４Ａはフッ素、塩素、−ＣＦ３、−ＯＣＦ３であり、Ｌ４０〜Ｌ４９は独立して水素またはフッ素である。）
【００７３】
化合物（４−１）〜（４−４）は透明点が高く、５環化合物としては相溶性に優れる。化合物（４−５）〜（４−７）は透明点が高く、屈折率異方性が大きく、化合物(４−８)〜(４-１０)は相溶性に優れる。なお、Ｌ４０〜Ｌ４９において、フッ素の数が多いほど、誘電率異方性が大きい。
【００７４】
化合物（４）は、大きな誘電率異方性あるいは低温での良好な相溶性を有する組成物の調製に適している。アキラル成分Ｔの全重量に対して、化合物（４）を合計で５重量％〜４０重量％含有することが好ましく、５重量％〜３０重量％含有することがさらに好ましく、５重量％〜２０重量％含有することが特に好ましい。
【００７５】
２−５−１  化合物（５）
本発明のアキラル成分Ｔは、化合物（１）に加えて、さらに少なくとも１つの化合物（５）を含んでもよい。また本発明の液晶組成物は、化合物（１）と化合物（５）の他に、化合物（２）〜（４）、（６）および（７）から選ばれる化合物を少なくとも１つ含んでもよい。
2015087778.tif 000036
【００７６】
化合物（５）において、Ｒ５は水素または炭素数１〜１２のアルキルであり、Ｒ５中の少なくとも１つの−ＣＨ２−は−Ｏ−、−Ｓ−、−ＣＯＯ−または−ＯＣＯ−で置き換えられてもよく、Ｒ５中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ５中の少なくとも１つの水素はフッ素または塩素で置き換えられてもよく、ただし、Ｒ５において−Ｏ−と−ＣＨ＝ＣＨ−とが隣接することはなく、−ＣＯ−と−ＣＨ＝ＣＨ−が隣接することはない。
【００７７】
Ｘ５は水素、ハロゲン、−ＳＦ５または炭素数１〜１０のアルキルであり、Ｘ５中の少なくとも１つの−ＣＨ２−は−Ｏ−、−Ｓ−、−ＣＯＯ−または−ＯＣＯ−で置き換えられてもよく、Ｘ５中の少なくとも１つの−ＣＨ２−ＣＨ２−が−ＣＨ＝ＣＨ−、−ＣＦ＝ＣＦ−または−Ｃ≡Ｃ−で置き換えられもよく、Ｘ５中の少なくとも１つの水素はフッ素または塩素で置き換えられてもよく、ただし、Ｘ５において−Ｏ−と−ＣＨ＝ＣＨ−とが隣接することはなく、−ＣＯ−と−ＣＨ＝ＣＨ−とが隣接することはない。）
Ｘ５の具体的な例として、フッ素、塩素、−ＣＦ３、−ＣＨＦ２、−ＯＣＦ３および−ＯＣＨＦ２が挙げられ、フッ素、塩素、−ＣＦ３および−ＯＣＦ３が好ましい。Ｘ５が塩素またはフッ素であるとき、融点が比較的低く、他の液晶化合物との相溶性が特に優れている。Ｘ５が−ＣＦ３、−ＣＨＦ２、−ＯＣＦ３および−ＯＣＨＦ２であるとき、比較的大きな誘電率異方性を示す。
Ｘ５がフッ素、塩素、−ＳＦ５、−ＣＦ３、−ＯＣＦ３、または−ＣＨ＝ＣＨ−ＣＦ３であるとき、誘電率異方性が比較的大きく、Ｘ５がフッ素、−ＣＦ３、または−ＯＣＦ３であるときは、特に化学的に安定する。
【００７８】
（Ｆ）はそれぞれ独立して、水素またはフッ素である。
【００７９】
Ｒ５またはＸ５において、少なくとも１つの水素がフッ素で置き換えられたアルキルの具体的な例は、−ＣＨＦ２、−ＣＦ３、−ＣＦ２ＣＨ２Ｆ、−ＣＦ２ＣＨＦ２、−ＣＨ２ＣＦ３、−ＣＦ２ＣＦ３、−（ＣＨ２）３−Ｆ、−（ＣＦ２）３−Ｆ、−ＣＦ２ＣＨＦＣＦ３、および−ＣＨＦＣＦ２ＣＦ３である。
Ｒ５とＸ５において、少なくとも１つの水素がフッ素で置き換えられたアルコキシの具体的な例は、−ＯＣＨＦ２、−ＯＣＦ３、−ＯＣＦ２ＣＨ２Ｆ、−ＯＣＦ２ＣＨＦ２、−ＯＣＨ２ＣＦ３、−Ｏ−（ＣＦ２）３−Ｆ、−ＯＣＦ２ＣＨＦＣＦ３、および−ＯＣＨＦＣＦ２ＣＦ３である。
【００８０】
Ｒ５とＸ５において、少なくとも１つの水素がフッ素で置き換えられたアルケニルの具体的な例は、−ＣＨ＝ＣＦ２、−ＣＦ＝ＣＨＦ、−ＣＨ＝ＣＨＣＨ２Ｆ、−ＣＨ＝ＣＨＣＦ３、−（ＣＨ２）２−ＣＨ＝ＣＦ２、−ＣＨ２ＣＨ＝ＣＨＣＦ３、および−ＣＨ＝ＣＨＣＦ２ＣＦ３である。
【００８１】
化合物（５）はジオキサン環と３個のフェニレン環を有する。化合物（５）は、素子が通常使用される条件下で物理的および化学的に極めて安定であり、そして透明点が高いにも関らず、他の液晶化合物との相溶性が比較的よい。化合物（５）を含有する組成物は素子が通常使用される条件下で安定である。したがって、化合物（５）を含む組成物では、光学的に等方性の液晶相の温度範囲を広げることが可能となり、幅広い温度範囲で表示素子として使用することができる。また、化合物（５）は光学的に等方性の液晶相で駆動される組成物の駆動電圧を下げるための成分として有用である。キラル剤および化合物（５）を含む好ましい態様の組成物でブルー相を発現させると、Ｎ＊相や等方相との共存がない均一なブルー相となる。このように、化合物（５）を含む好ましい態様の組成物は均一なブルー相を発現しやすい。また、化合物（５）を用いると液晶組成物の透明点が高くなる傾向がある。
【００８２】
化合物（５）において、化合物（５−１）〜（５−４）を用いることが好ましく、（５−１）〜（５−３）を用いることがさらに好ましい。これらの化合物のうち、化合物（５−１−１）、（５−１−２）、（５−２−１）〜(５−２−４)、(５−３−１)、または（５−３−２）を用いることが特に好ましく、化合物（５−２−１）、（５−２−２）、または（５−３−２）を用いることが最も好ましい。
2015087778.tif 000037
2015087778.tif 000038
（式中、Ｒ５Ａは、炭素数１〜１２のアルキル、炭素数２〜１２のアルケニル、または炭素数１〜１１のアルコキシであり；  （Ｆ）はそれぞれ独立して、水素またはフッ素であり；  Ｘ５Ａは、フッ素、塩素、−ＣＦ３または−ＯＣＦ３である。）
【００８３】
化合物（５）は、大きな誘電率異方性を有する組成物の調製に適している。透明点を上げるために、アキラル成分Ｔの全重量に対して、化合物（５）を合計で約１.０重量％以上含有することが好ましい。また、液晶相の下限温度を下げるために、アキラル成分Ｔの全重量に対して、化合物５を合計で１重量％〜５０重量％含有することが好ましい。さらに、アキラル成分Ｔの全重量に対して、化合物（５）を１重量％〜２５重量％含有することが好ましく、１重量％〜１５重量％含有することがさらに好ましい。
【００８４】
２−６−１  化合物（６）
本発明のアキラル成分Ｔは、化合物（１）に加えて、さらに化合物（６）を１つ以上含んでもよい。また、例えば、本発明の液晶組成物は化合物（１）と化合物（６）の他に、化合物（２）〜（５）および（７）を１つ以上含んでもよい。
2015087778.tif 000039
化合物（６）中のｒは、１、２または３である。
【００８５】
化合物（６）においてｒが１の化合物は主として粘度調整または屈折率異方性の調整に効果があり、またｒが２または３である化合物は透明点を高くするなどの光学的に等方性の液晶相の温度範囲を広げる効果、または屈折率異方性を調整する効果がある。
【００８６】
化合物（６）で表される化合物の含有量を増加させると液晶組成物の駆動電圧が高くなり、粘度が低くなるので、液晶組成物の粘度の要求値を満たす限り、駆動電圧の観点から含有量は少ないほうが望ましい。アキラル成分Ｔの化合物６の含有量は、アキラル成分Ｔの全重量に対して、０重量％〜４０重量％含有することが好ましく、１重量％〜４０重量％含有することがさらに好ましく、１重量％〜２０重量％含有することが特に好ましい。
【００８７】
Ｒ６AおよびＲ６Bは、それぞれ独立して、炭素数１〜１２のアルキル、炭素数２〜１２のアルケニル、炭素数１〜１２のアルコキシ、または少なくとも１つの水素がフッ素で置き換えられた炭素数２〜１２のアルケニルである。化合物（６）の、粘度を下げるためには、化合物（６）中のＲ６AおよびＲ６Bは炭素数２〜１２のアルケニルが好ましい。紫外線に対する安定性を上げるため、または熱に対する安定性を上げるためには、Ｒ６AおよびＲ６Bは炭素数１〜１２のアルキルであることが好ましい。
【００８８】
Ｒ６AおよびＲ６Bにおくるアルキルは、粘度を下げるために、エチル、プロピル、ブチル、ペンチル、またはヘプチルであることが好ましい。
【００８９】
Ｒ６AおよびＲ６Bにおけるアルコキシは、粘度を下げるためには、メトキシまたはエトキシが好ましい。
Ｒ６AおよびＲ６Bにおいて、少なくとも１つの水素がフッ素で置き換えられたアルケニルは、２，２−ジフルオロビニル、３，３−ジフルオロ−２−プロペニル、４，４−ジフルオロ−３−ブテニル、５，５−ジフルオロ−４−ペンテニル、および６，６−ジフルオロ−５−ヘキセニルが好ましい。
化合物（６）を含む組成物の粘度を下げるためにはＲ６AおよびＲ６Bは２，２−ジフルオロビニル、および４，４−ジフルオロ−３−ブテニルであることが好ましい。
【００９０】
環ＣおよびＤは独立して、１，４−シクロへキシレン、１，４−フェニレン、２−フルオロ−１，４−フェニレン、３−フルオロ−１，４−フェニレンまたは２，５−ジフルオロ−１，４−フェニレンであり、ｒが２以上である時、そのうちの少なくとも２つの環Ｃは同じであっても、異なってもよい。化合物（６）の光学異方性を上げるためには、環Ｃおよび環Ｄは１，４−フェニレンまたは３−フルオロ−１，４−フェニレンであることが好ましい。化合物６の粘度を下げるためには、環Ｃおよび環Ｄは１，４−シクロへキシレンである。
【００９１】
化合物（６）中のＺ６１はそれぞれ独立して、単結合、エチレン、または−ＣＯＯ−、−ＯＣＯ−であり、ｒが２以上である時、そのうちの少なくとも２つのＺ６１は同じであっても、異なってもよい。好ましいＺ６１は、粘度を下げるために単結合である。
【００９２】
化合物（６）は、誘電率異方性値の絶対値が小さく、中性に近い化合物である。
化合物（６）において、式（６−１）〜（６−１３）で表される化合物を用いることが好ましい。
2015087778.tif 000040
2015087778.tif 000041
（式中、Ｒ６AおよびＲ６Bはそれぞれ独立して、炭素数１〜１２のアルキル、炭素数２〜１２のアルケニル、炭素数１〜１１のアルコキシ、または少なくとも１つの水素がフッ素で置き換えられた炭素数２〜１２のアルケニルである。）
【００９３】
これらの化合物の中で、化合物（６−１）〜（６−３）は比較的粘度が低く、化合物（６−４）〜（６−８）は透明点が比較的高く、化合物（６−９）〜（６−１３）は比較的透明点が高い。
【００９４】
化合物（６）は、必要に応じて粘度を下げるため、あるいは透明点を上げるために用いられる。ただし、駆動電圧を上昇させるので、駆動電圧を重視する場合は、使用しないか、少ない使用量で使用されることが好ましい。化合物（６）を合計で０重量％〜３０重量％含有することが好ましく、０重量％〜２０重量％含有することがさらに好ましく、０重量％〜１０重量％含有することが特に好ましい。
【００９５】
２−７−１  化合物（７）
本発明のアキラル成分は、化合物（１）に加えて、さらに少なくとも１つの化合物（７）を含んでもよい。また、例えば、本発明の液晶組成物は化合物（１）と化合物（７）の他に、化合物（２）〜（６）から選ばれた化合物を少なくとも１つ含んでもよい。
2015087778.tif 000042
【００９６】
化合物（７）において、Ｒ７は炭素数１〜１２のアルキルであり、Ｒ７中の少なくとも１つの−ＣＨ２−は−Ｏ−、−Ｓ−、−ＣＯＯ−または−ＯＣＯ−で置き換えられてもよく、Ｒ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｒ７中の少なくとも１つの水素はフッ素は塩素で置き換えられてもよく、ただし、Ｒ７において−Ｏ−と−ＣＨ＝ＣＨ−とが隣接することはなく、−ＣＯ−と−ＣＨ＝ＣＨ−が隣接することはない。Ｒ７は、炭素数１〜１２のアルキルが好ましい。
【００９７】
Ｌ７１〜Ｌ７８はそれぞれ独立して、水素またはフッ素である。Ｌ７２は水素であるものは、化合物との相溶性が良好である。Ｌ７７およびＬ７８がフッ素であるものは、誘電率異方性が大きく好ましい。
【００９８】
Ｚ７１、Ｚ７２、およびＺ７３はそれぞれ独立して、単結合、−ＣＯＯ−または−ＣＦ２Ｏ−である。Ｚ７１、Ｚ７２、およびＺ７３はのいずれかが−ＣＦ２Ｏ−であるものは、誘電率異方性が大きく、かつ他の化合物との相溶性が良く好ましい。
【００９９】
ｎ７１、およびｎ７２は、それぞれ独立して０または１である。ｎ７１＋ｎ７２＝２であるものは、誘電率異方性が大きく、透明点が高い。ｎ７１＋ｎ７２＝１であるものは、誘電率異方性が大きく、他の化合物との相溶性がよい。ｎ７１＋ｎ７２＝０であるものは、融点が低く、粘性が低い。
【０１００】
Ｘ７は水素、ハロゲン、−ＳＦ５または炭素数１〜１０のアルキルであり、Ｘ７中の少なくとも１つの−ＣＨ２−は−Ｏ−、−Ｓ−、−ＣＯＯ−または−ＯＣＯ−で置き換えられてもよく、Ｘ７中の少なくとも１つの−ＣＨ２−ＣＨ２−は−ＣＨ＝ＣＨ−、−ＣＦ＝ＣＦ−または−Ｃ≡Ｃ−で置き換えられもよく、Ｘ７中の少なくとも１つの水素はフッ素または塩素で置き換えられてもよく、ただし、Ｘ７において−Ｏ−と−ＣＨ＝ＣＨ−とが隣接することはなく、−ＣＯ−と−ＣＨ＝ＣＨ−とが隣接することはない。）
Ｘ７において、少なくとも１つの水素がフッ素で置き換えられたアルキルの具体的な例は、−ＣＨＦ２、−ＣＦ３、−ＣＦ２ＣＨ２Ｆ、−ＣＦ２ＣＨＦ２、−ＣＨ２ＣＦ３、−ＣＦ２ＣＦ３、−（ＣＨ２）３−Ｆ、−（ＣＦ２）３−Ｆ、−ＣＦ２ＣＨＦＣＦ３、および−ＣＨＦＣＦ２ＣＦ３である。
Ｘ７において、少なくとも１つの水素がフッ素で置き換えられたアルコキシの具体的な例は、−ＯＣＨＦ２、−ＯＣＦ３、−ＯＣＦ２ＣＨ２Ｆ、−ＯＣＦ２ＣＨＦ２、−ＯＣＨ２ＣＦ３、−Ｏ−（ＣＦ２）３−Ｆ、−ＯＣＦ２ＣＨＦＣＦ３、および−ＯＣＨＦＣＦ２ＣＦ３である。
【０１０１】
Ｘ７において、少なくとも１つの水素がフッ素で置き換えられたアルケニルの具体的な例は、−ＣＨ＝ＣＦ２、−ＣＦ＝ＣＨＦ、−ＣＨ＝ＣＨＣＨ２Ｆ、−ＣＨ＝ＣＨＣＦ３、−（ＣＨ２）２−ＣＨ＝ＣＦ２、−ＣＨ２ＣＨ＝ＣＨＣＦ３、および−ＣＨ＝ＣＨＣＦ２ＣＦ３である。
【０１０２】
Ｘ７の好ましい具体的としては、フッ素、塩素、−ＣＦ３、−ＣＨＦ２、−ＯＣＦ３および−ＯＣＨＦ２が挙げられ、フッ素、塩素、−ＣＦ３および−ＯＣＦ３がさらに好ましい。Ｘ７が塩素、フッ素である場合は化合物（７）の融点が比較的低く、他の液晶化合物との相溶性が特に優れている。Ｘ７が−ＣＦ３、−ＳＦ５、−ＣＨＦ２、−ＯＣＦ３および−ＯＣＨＦ２である場合は、化合物７は比較的大きな誘電率異方性を示す。
Ｘ７がフッ素、−ＣＦ３、または−ＯＣＦ３であるときは、化学的に安定である。
【０１０３】
化合物（７）はジオキサン環と２〜４個のフェニレン環を有し、かつ少なくとも一つの−ＣＦ２Ｏ−または−ＣＯＯ−連結基を有する。化合物（７）は、素子が通常使用される条件下で物理的および化学的に極めて安定であり、そして透明点が高いにも関らず、他の液晶化合物との相溶性が比較的よい。化合物（７）を含有する組成物は素子が通常使用される条件下で比較的安定している。したがって、化合物７を含む組成物において光学的に等方性の液晶相の温度範囲を広げることが可能となり、幅広い温度範囲で表示素子として使用することができる。さらに化合物７は光学的に等方性の液晶相で駆動される組成物の駆動電圧を下げるための成分として有用である。また、化合物（７）とキラル剤とを含む組成物においてブルー相を発現させると、Ｎ＊相や等方相との共存がない均一なブルー相となりやすい。すなわち、化合物（７）は均一なブルー相を発現させやすい化合物である。また、極めて大きな誘電率異方性を発現する。
【０１０４】
化合物（７）において、化合物（７−１）〜（７−８）で表される化合物を用いることが好ましく、化合物（７−１−１）、（７−１−２）、（７−２−１）〜(７−２−７)、(７−３−１)〜（７−３−４）、（７−４−１）、（７−５−１）、または（７−５−２）を用いることがより好ましく、化合物（７−２−１）〜（７−２−７）を用いることがさらに好ましく、（７−２−２−Ｅ）、（７−２−５−Ｅ）、(７−２−７-Ｅ)、（７−２−２−Ｆ）、（７−２−５−Ｆ）、（７−２−６-Ｆ）、または（７−２−７−Ｆ）を用いることが特に好ましい。
2015087778.tif 000043
2015087778.tif 000044
2015087778.tif 000045
2015087778.tif 000046
2015087778.tif 000047
（式中、Ｒ７Ａは、炭素数１〜１２のアルキル、炭素数２〜１２のアルケニル、炭素数１〜１１のアルコキシ、または少なくとも１つの水素がフッ素で置き換えられた炭素数２〜１２のアルケニルであり；Ｘ７Ａは、フッ素、塩素、−ＣＦ３または−ＯＣＦ３であり；Ｚ７１、およびＺ７２はそれぞれ独立して、単結合、−ＣＯＯ−または−ＣＦ２Ｏ−であるが、少なくとも一つは−ＣＯＯ−または−ＣＦ２Ｏ−である。）
【０１０５】
化合物（７）は、大きな誘電率異方性を有する組成物の調製に適しており、本発明の素子における駆動電圧を低下させることができる。アキラル成分Ｔの全重量に対して、化合物７を合計で５重量％〜８０重量％含有することが好ましく、２０重量％〜７５重量％含有することがさらに好ましく、３０重量％〜７０重量％含有することが特に好ましい。
【０１０６】
３  光学的等方性液晶組成物
本発明の液晶組成物は、アキラル成分Ｔとキラル剤とを含み、光学的に等方性の液晶相を発現する組成物の態様を含む（光学的等方性液晶組成物）。
【０１０７】
３−１  アキラル成分T
本発明の光学的等方性液晶組成物に含まれるアキラル成分Ｔは化合物（１）を含み、必要に応じて化合物（２）〜（７）を１つ以上含む。
【０１０８】
３−２  キラル剤
本発明の光学的等方性液晶組成物等が含有するキラル剤は光学活性化合物であり、ラジカル重合性基を有さない化合物から選ばれた化合物からなることが好ましい。
本発明の液晶組成物に用いられるキラル剤としては、ねじり力（Helical Twisting Power）が大きい化合物が好ましい。ねじり力が大きい化合物は所望のピッチを得るために必要な添加量が少なくできるので、駆動電圧の上昇を抑えられ、実用上有利である。具体的には、化合物（Ｋ１）〜（Ｋ７）で表される化合物が好ましい。なお、化合物（Ｋ４）〜（Ｋ７）は、ビナフチル基、オクタヒドロナフチル基が光学活性部位であり、かつ、キラル剤の掌性は問わない。
2015087778.tif 000048
（式中、ＲＫは独立して、炭素数３〜１０のアルキルまたは炭素数３〜１０のアルコキシであり、アルキル中またはアルコキシ中の少なくとも１つの−ＣＨ２−ＣＨ２−は、−ＣＨ＝ＣＨ−で置き換えられてもよい。）
【０１０９】
これらの化合物の中で、液晶組成物に添加されるキラル剤としては、化合物（Ｋ４−１）〜（Ｋ４−６）、（Ｋ５−１）〜（Ｋ５−３）、（Ｋ６−１）〜（Ｋ６−６）、および（Ｋ７−１）〜（Ｋ７−６）が好ましく、化合物（Ｋ４−５）、（Ｋ５−１）〜（Ｋ５−３）、（Ｋ６−５）〜（Ｋ６−６）、および（Ｋ７−１）〜（Ｋ７−２）がさらに好ましい。
2015087778.tif 000049
2015087778.tif 000050
2015087778.tif 000051
（式中のＲＫは、式（Ｋ１）〜（Ｋ７）と同じ意味である。）
【０１１０】
液晶組成物に含有されるキラル剤として１つの化合物を用いても、複数の化合物を用いてもよい。
【０１１１】
光学的に等方性の液晶相の発現を容易にするために、本発明の液晶組成物の全重量に対して、キラル剤を１〜４０重量％含有することが好ましく、３〜２５重量％含有することがさらに好ましく、３〜１５重量％含有することが特に好ましい。
【０１１２】
３−３  光学的に等方性の液晶相
本明細書において、液晶組成物が光学的に等方性を有するとは、巨視的には液晶分子配列は等方的であるため光学的に等方性を示すが、微視的には液晶秩序が存在することをいう。「液晶組成物が微視的に有する液晶秩序に基づくピッチ（以下では、単に「ピッチ」と呼ぶことがある）」は７００ｎｍ以下であることが好ましく、５００ｎｍ以下であることがさらに好ましく、３５０ｎｍ以下であることが最も好ましい。
【０１１３】
本明細書において、「非液晶等方相」とは一般的に定義される等方相、すなわち、無秩序相であり、局所的な秩序パラメーターがゼロでない領域が生成したとしても、その原因がゆらぎによるものである等方相である。たとえばネマチック相の高温側に発現する等方相は、本明細書では非液晶等方相に該当する。本明細書におけるキラルな液晶についても、同様の定義があてはまるものとする。
【０１１４】
本明細書において「光学的に等方性の液晶相」とは、ゆらぎではなく光学的に等方性の液晶相を発現する相を表し、プレートレット組織を発現する相（狭義のブルー相）はその一例である。
本明細書において、特に言及がなければ、ネマチック相はキラルネマチック相を含まない、狭義のネマチック相を意味する。
【０１１５】
本発明の光学的に等方性の液晶組成物において、光学的に等方性の液晶相ではあるが、偏光顕微鏡観察下、ブルー相に典型的なプレートレット組織が観測されないことがある。そこで本明細書において、プレートレット組織を発現する相をブルー相と称し、ブルー相を含む光学的に等方性の液晶相を光学的に等方性の液晶相と称する。すなわちブルー相は光学的に等方性の液晶相に包含される。
【０１１６】
一般的に、ブルー相は、ブルー相Ｉ、ブルー相ＩＩ、ブルー相ＩＩＩの３種類に分類され、これら３種類のブルー相はすべて光学活性であり、かつ、等方性である。ブルー相Ｉやブルー相ＩＩのブルー相では異なる格子面からのブラッグ反射に起因する２種以上の回折光が観測される。ブルー相は一般的に非液晶等方相とキラルネマチック相の間で観測される。
【０１１７】
光学的に等方性の液晶相が２色以上の回折光を示さない状態とは、ブルー相Ｉ、ブルー相ＩＩに観測されるプレートレット組織が観測されず、概ね一面単色であることを意味する。２色以上の回折光を示さない光学的に等方性の液晶相では、色の明暗が面内で均一であることまでは不要である。
【０１１８】
２色以上の回折光を示さない光学的に等方性の液晶相は、ブラッグ反射による反射光強度が抑えられる、あるいは低波長側にシフトするという利点がある。
また、可視光の光を反射する液晶媒体では、表示素子として利用する場合に色味が問題となることがあるが、２色以上の回折光を示さない液晶では、反射波長が低波長シフトするため、狭義のブルー相（プレートレット組織を発現する相）より長いピッチで可視光の反射を消失させることができる。
【０１１９】
アキラル成分Ｔとキラル剤とを含む本発明の液晶組成物において、キラル剤は好ましくはピッチが７００ｎｍ以下になるような濃度で添加される。なお、ネマチック相を発現する組成物は、化合物１および必要に応じてその他の成分を含む。
【０１２０】
また、本発明の光学的等方性液晶組成物は、キラルネマチック相を有し、光学的に等方性の液晶相を有さない組成物にキラル剤を添加して得ることもできる。なお、キラルネマチック相を有し光学的に等方性の液晶を有さない組成物は、化合物１、光学活性化合物および必要に応じてその他の成分を含む。この際、光学的に等方性の液晶相を発現させないために、好ましくはピッチが７００ｎｍ以上になるような濃度でキラル剤が添加される。ここで、添加されるは、前述のねじり力が大きい化合物（Ｋ１）〜（Ｋ７）が使用でき、より好ましくは、化合物（Ｋ２−１）〜（Ｋ２−８）、（Ｋ４−１）〜（Ｋ４−６）、（Ｋ５−１）〜（Ｋ５−３）、（Ｋ６−１）〜（Ｋ６−６）、または（Ｋ７−１）〜（Ｋ７−２）が用いられる。
【０１２１】
本発明の好ましい態様の液晶組成物が光学的に等方性の液晶相を発現する温度範囲は、ネマチック相またはキラルネマチック相と等方相の共存温度範囲が広い液晶組成物に、キラル剤を添加し、光学的に等方性の液晶相を発現させることにより、広くすることができる。たとえば、透明点の高い液晶化合物と透明点の低い液晶化合物とを混合し、広い温度範囲でネマチック相と等方相の共存温度範囲が広い液晶組成物を調製し、これにキラル剤を添加することで、広い温度範囲で光学的に等方性の液晶相を発現する組成物を調製することができる。
【０１２２】
ネマチック相またはキラルネマチック相と等方相の共存温度範囲が広い液晶組成物としては、キラルネマチック相と非液晶等方相とが共存する上限温度と下限温度との差が３〜１５０℃である液晶組成物が好ましく、差が５〜１５０℃である液晶組成物が更に好ましい。また、ネマチック相と非液晶等方相とが共存する上限温度と下限温度との差が３〜１５０℃である液晶組成物が好ましい。
【０１２３】
光学的に等方性の液晶相において本発明の液晶媒体に電界を印加すると、電気複屈折が生じるが、必ずしもカー効果である必要はない。
光学的に等方性の液晶相における電気複屈折はピッチが長くなるほど大きくなるので、その他の光学特性（透過率、回折波長など）の要求を満たす限り、キラル剤の種類と含有量を調整して、ピッチを長く設定することにより、電気複屈折を大きくすることができる。
【０１２４】
３−４  その他の成分
本発明の液晶組成物は、その組成物の特性に大きな影響を与えない範囲で、さらに、溶媒、モノマー、高分子物質、重合開始剤、酸化防止剤、紫外線吸収剤、硬化剤、安定剤、二色性色素、フォトクロミック化合物等を含んでもよい。
また、本発明の液晶組成物に用いられる二色性色素の例としては、メロシアニン系、スチリル系、アゾ系、アゾメチン系、アゾキシ系、キノフタロン系、アントラキノン系、テトラジン系などが挙げられる。
【０１２５】
４  光学的に等方性の高分子／液晶複合材料
４−１  高分子／液晶複合材料
本発明の高分子／液晶複合材料は、液晶組成物と高分子とを含む複合材料であり、光学的に等方性を示すものであり、光学的に等方性の液晶相で駆動される光素子に用いることができる。本発明の高分子／液晶複合材料に含まれる液晶組成物は本発明の液晶組成物である。
【０１２６】
本明細書中、「高分子／液晶複合材料」とは、液晶組成物と高分子の化合物の両者を含む複合材料であれば特に限定されないが、高分子の一部または全部が液晶組成物や溶媒等に溶解していない状態で高分子が液晶組成物と相分離している状態でもよい。
【０１２７】
本発明の好ましい態様に係る光学的に等方性の高分子／液晶複合材料は、光学的に等方性の液晶相を広い温度範囲で発現させることが可能である。また、本発明の好ましい態様に係る高分子／液晶複合材料は、応答速度が極めて速い。また、本発明の好ましい態様に係る高分子／液晶複合材料は、これらの効果に基づいて表示素子等の光素子等に好適に用いることができる。
【０１２８】
４−２  高分子化合物
本発明の複合材料は、光学的に等方性の液晶組成物と、予め重合されて得られた高分子とを混合しても製造できるが、高分子の材料となる低分子量のモノマー、マクロモノマー、オリゴマー等（以下、まとめて「モノマー等」という）と液晶組成物ＣＬＣとを混合してから、当該混合物において重合反応を行うことによって、製造されることが好ましい。モノマー等と液晶組成物とを含む混合物を本件明細書では、「重合性モノマー／液晶混合物」と呼ぶ。「重合性モノマー／液晶混合物」には必要に応じて、後述する重合開始剤、硬化剤、触媒、安定剤、二色性色素、またはフォトクロミック化合物等を、本発明の効果を損なわない範囲で含んでもよい。たとえば、本件発明の重合性モノマー／液晶混合物には必要に応じて、重合開始剤を重合性モノマー１００重量部に対して０．１〜２０重量部含有してもよい。「重合性モノマー／液晶混合物」は、ブルー相で重合する場合は液晶媒体であることが必須となるが、等方相で重合する場合は、必ずしも液晶媒体である必要はない。
【０１２９】
重合温度は、高分子／液晶複合材料が高透明性と等方性を示す温度であることが好ましい。より好ましくはモノマーと液晶材料の混合物が等方相またはブルー相を発現する温度で、かつ、等方相ないしは光学的に等方性の液晶相で重合を終了する。すなわち、重合後は高分子／液晶複合材料が可視光線より長波長側の光を実質的に散乱せずかつ光学的に等方性の状態を発現する温度とするのが好ましい。
【０１３０】
本発明の複合材料を構成する高分子の原料としては、たとえば低分子量のモノマー、マクロモノマー、オリゴマーを使用することができ、本明細書において高分子の原料モノマーとは低分子量のモノマー、マクロモノマー、オリゴマー等を包含する意味で用いる。また、得られる高分子が三次元架橋構造を有するものが好ましく、そのために、高分子の原料モノマーとして２つ以上の重合性官能基を有する多官能性モノマーを用いることが好ましい。重合性の官能基は特に限定されないが、アクリル基、メタクリル基、グリシジル基、エポキシ基、オキセタニル基、ビニル基などを上げることができるが、重合速度の観点からアクリル基およびメタクリル基が好ましい。高分子の原料モノマー中、二つ以上の重合性のある官能基を持つモノマーをモノマー中に１０重量％以上含有させると、本発明の複合材料において高度な透明性と等方性を発現しやすくなるので好ましい。
また、好適な複合材料を得るためには、高分子はメソゲン部位を有するものが好ましく、高分子の原料モノマーとしてメソゲン部位を有する原料モノマーをその一部に、あるいは全部に用いることができる。
【０１３１】
４−２−１  メソゲン部位を有する単官能性・二官能性モノマー・三官能性モノマー
メソゲン部位を有する単官能性、または二官能性モノマーは構造上特に限定されないが、たとえば下記の式（Ｍ１）または式（Ｍ２）で表される化合物を挙げることができる。
ＲＭＡ−ＹＭ−（ＡＭ−ＺＭ）ｍ１−ＡＭ−ＹＭ−ＲＭＢ（Ｍ１）
ＲＭＢ−ＹＭ−（ＡＭ−ＺＭ）ｍ１−ＡＭ−ＹＭ−ＲＭＢ（Ｍ２）
【０１３２】
化合物（Ｍ１）において、ＲＭＡは、水素、ハロゲン、−Ｃ≡Ｎ、−Ｎ＝Ｃ＝Ｏ、−Ｎ＝Ｃ＝Ｓ、または炭素数１〜２０のアルキルであり、これらのアルキルにおいて少なくとも１つの−ＣＨ2−は−Ｏ−、−Ｓ−、−ＣＯ−、−ＣＯＯ−、または−ＯＣＯ−、で置き換えられてもよく、このアルキル中の少なくとも１つの−ＣＨ２−ＣＨ２−は−ＣＨ＝ＣＨ−、−ＣＦ＝ＣＦ−、または−Ｃ≡Ｃ−で置き換えられてもよく、これらのアルキル基中、当該アルキル中の少なくとも１つの−ＣＨ２−が−Ｏ−、−Ｓ−、−ＣＯＯ−、または−ＯＣＯ−で置き換えられた基中、または当該アルキル中の少なくとも１つの−ＣＨ２−ＣＨ２−が−ＣＨ＝ＣＨ−または−Ｃ≡Ｃ−で置き換えられた基中の少なくとも１つの水素はハロゲンまたは−Ｃ≡Ｎで置き換えられてもよい。ＲＭＢは、それぞれ独立して、式（Ｍ３−１）〜（Ｍ３−７）の重合性基である。
2015087778.tif 000052
【０１３３】
好ましいＲＭＡは、水素、ハロゲン、−Ｃ≡Ｎ、−ＣＦ３、−ＣＦ２Ｈ、−ＣＦＨ２、−ＯＣＦ３、−ＯＣＦ２Ｈ、炭素数１〜２０のアルキル、炭素数１〜１９のアルコキシ、炭素数２〜２１のアルケニル、および炭素数２〜２１のアルキニルである。特に好ましいＲａは、−Ｃ≡Ｎ、炭素数１〜２０のアルキルおよび炭素数１〜１９のアルコキシである。
【０１３４】
化合物（Ｍ１）および（Ｍ２）において、ＲＭＢは、それぞれ独立して、式（Ｍ３−１）〜（Ｍ３−７）の重合性基である。
【０１３５】
ここで、式（Ｍ３−１）〜（Ｍ３−７）におけるＲｄは、それぞれ独立して水素、ハロゲンまたは炭素数１〜５のアルキルであり、これらのアルキルにおいて少なくとも１つの水素はハロゲンで置き換えられてもよい。好ましいＲｄは、水素、ハロゲンおよびメチルである。特に好ましいＲｄは、水素、フッ素およびメチルである。
また、式（Ｍ３−２）〜（Ｍ３−４）、および（Ｍ３−７）はラジカル重合で重合するのが好適である。式（Ｍ３−１）、（Ｍ３−５）、および（Ｍ３−６）はカチオン重合で重合するのが好適である。いずれも少量のラジカルあるいはカチオン活性種が反応系内に発生すれば重合は開始する。活性種の発生を加速する目的で重合開始剤を使用できる。活性種の発生にはたとえば光または熱を使用できる。
【０１３６】
化合物（Ｍ１）および（Ｍ２）において、ＡＭは、それぞれ独立して芳香族性または非芳香族性の５員環、６員環または炭素数９以上の縮合環であるが、環中の−ＣＨ２−は−Ｏ−、−Ｓ−、−ＮＨ−、または−ＮＣＨ３−で、環中の−ＣＨ＝は−Ｎ＝で置き換わってもよく、環上の水素原子はハロゲン、および炭素数１〜５のアルキル、またはハロゲン化アルキルで置き換わってもよい。好ましいＡＭの具体例は、１，４−シクロヘキシレン、１，４−シクロヘキセニレン、１，４−フェニレン、ナフタレン−２，６−ジイル、テトラヒドロナフタレン−２，６−ジイル、フルオレン−２，７−ジイル、またはビシクロ［２．２．２］オクタン−１，４−ジイルであり、これらの環において少なくとも１つの−ＣＨ２−は−Ｏ−で置き換えられてもよく、少なくとも１つの−ＣＨ＝は−Ｎ＝で置き換えられてもよく、これらの環において少なくとも１つの水素はハロゲン、炭素数１〜５のアルキルまたは炭素数１〜５のハロゲン化アルキルで置き換えられてもよい。
化合物の安定性を考慮して、酸素と酸素とが隣接した−ＣＨ２−Ｏ−Ｏ−ＣＨ２−よりも、酸素と酸素とが隣接しない−ＣＨ２−Ｏ−ＣＨ２−Ｏ−の方が好ましい。硫黄においても同様である。
【０１３７】
これらの中で、特に好ましいＡＭは、１，４−シクロヘキシレン、１，４−シクロヘキセニレン、１，４−フェニレン、２−フルオロ−１，４−フェニレン、２，３−ジフルオロ−１，４−フェニレン、２，５−ジフルオロ−１，４−フェニレン、２，６−ジフルオロ−１，４−フェニレン、２−メチル−１，４−フェニレン、２−トリフルオロメチル−１，４−フェニレン、２，３−ビス（トリフルオロメチル）−１，４−フェニレン、ナフタレン−２，６−ジイル、テトラヒドロナフタレン−２，６−ジイル、フルオレン−２，７−ジイル、９−メチルフルオレン−２，７−ジイル、１，３−ジオキサン−２，５−ジイル、ピリジン−２，５−ジイル、およびピリミジン−２，５−ジイルである。なお、前記１，４−シクロヘキシレンおよび１，３−ジオキサン−２，５−ジイルの立体配置はシスよりもトランスの方が好ましい。
２−フルオロ−１，４−フェニレンは、３−フルオロ−１，４−フェニレンと構造的に同一であるので、後者は例示しなかった。この規則は、２，５−ジフルオロ−１，４−フェニレンと３，６−ジフルオロ−１，４−フェニレンの関係などにも適用される。
【０１３８】
ＹＭは、それぞれ独立して単結合または炭素数１〜２０のアルキレンであり、これらのアルキレンにおいて少なくとも１つの−ＣＨ2−は−Ｏ−、−Ｓ−で置き換えられてもよく、このアルキル中の少なくとも１つの−ＣＨ２−ＣＨ２−は−ＣＨ＝ＣＨ−、−Ｃ≡Ｃ−、−ＣＯＯ−、または−ＯＣＯ−で置き換えられてもよい。好ましいＹＭは、単結合、−（ＣＨ2）ｍ２−、−Ｏ（ＣＨ2）ｍ２−、および−（ＣＨ2）ｍ２Ｏ−（前記式中、ｍ２は１〜２０の整数である）である。特に好ましいＹＭは、単結合、−（ＣＨ2）ｍ２−、−Ｏ（ＣＨ2）ｍ２−、および−（ＣＨ2）ｍ２Ｏ−（前記式中、ｍ２は１〜１０の整数である）である。化合物の安定性を考慮して、−ＹＭ−ＲＭＡおよび−ＹＭ−ＲＭＢは、それらの基中に−Ｏ−Ｏ−、−Ｏ−Ｓ−、−Ｓ−Ｏ−、または−Ｓ−Ｓ−を有しない方が好ましい。
【０１３９】
ＺＭは、それぞれ独立して単結合、−（ＣＨ2）ｍ３−、−Ｏ（ＣＨ2）ｍ３−、−（ＣＨ2）ｍ３Ｏ−、−Ｏ（ＣＨ2）ｍ３Ｏ−、−ＣＨ＝ＣＨ−、−Ｃ≡Ｃ−、−ＣＯＯ−、−ＯＣＯ−、−（ＣＦ2）2−、−（ＣＨ2）２−ＣＯＯ−、−ＯＣＯ−（ＣＨ2）２−、−ＣＨ＝ＣＨ−ＣＯＯ−、−ＯＣＯ−ＣＨ＝ＣＨ−、−Ｃ≡Ｃ−ＣＯＯ−、−ＯＣＯ−Ｃ≡Ｃ−、−ＣＨ＝ＣＨ−（ＣＨ2）2−、−（ＣＨ2）2−ＣＨ＝ＣＨ−、−ＣＦ＝ＣＦ−、−Ｃ≡Ｃ−ＣＨ＝ＣＨ−、−ＣＨ＝ＣＨ−Ｃ≡Ｃ−、−ＯＣＦ２−（ＣＨ2）２−、−（ＣＨ2）２−ＣＦ２Ｏ−、−ＯＣＦ２−または−ＣＦ２Ｏ−（前記式中、ｍ３は１〜２０の整数である）である。
【０１４０】
好ましいＺＭは単結合、−（ＣＨ2）ｍ３−、−Ｏ（ＣＨ2）ｍ３−、−（ＣＨ2）ｍ３Ｏ−、−ＣＨ＝ＣＨ−、−Ｃ≡Ｃ−、−ＣＯＯ−、−ＯＣＯ−、−（ＣＨ2）２−ＣＯＯ−、−ＯＣＯ−（ＣＨ2）２−、−ＣＨ＝ＣＨ−ＣＯＯ−、−ＯＣＯ−ＣＨ＝ＣＨ−、−ＯＣＦ２−、および−ＣＦ２Ｏ−である。
【０１４１】
ｍ１は１〜６の整数である。好ましいｍ１は、１〜３の整数である。ｍ１が１のときは、６員環などの環を２つ有する二環の化合物である。ｍ１が２と３のときは、それぞれ三環と４環の化合物である。たとえばｍ１が１であるとき、２つのＡＭは同一であってもよいし、または異なってもよい。また、たとえばｍ１が２であるとき、３つのＡＭ（または２つのＺＭ）は同一であってもよいし、または異なってもよい。ｍ１が３〜６であるときについても同様である。ＲＭＡ、ＲＭＢ、Ｒｄ、ＺＭ、ＡＭ、およびＹＭについても同様である。
【０１４２】
化合物（Ｍ１）および（Ｍ２）は２Ｈ（重水素）、１３Ｃなどの同位体を天然存在比の量よりも多く含んでいても同様の特性を有するので好ましく用いることができる。
【０１４３】
化合物（Ｍ１）および化合物（Ｍ２）の更に好ましい例は、化合物（Ｍ１−１）〜（Ｍ１−４１）、および（Ｍ２−１）〜（Ｍ２−２７）である。これらの化合物において、ＲＭＡ、ＲＭＢ、Ｒｄ、ＺＭ、ＡＭ、ＹＭおよびｐの定義は、本発明の態様に記載した化合物（Ｍ１）および式（Ｍ２）のそれらと同一である。
【０１４４】
化合物（Ｍ１−１）〜（Ｍ１−４１）および（Ｍ２−１）〜（Ｍ２−２７）における下記の部分構造について説明する。部分構造（ａ１）は、少なくとも１つの水素がフッ素で置き換えられた１，４−フェニレンを表す。部分構造（ａ２）は、少なくとも１つの水素がフッ素で置き換えられてもよい１，４−フェニレンを表す。部分構造（ａ３）は、少なくとも１つの水素がフッ素またはメチルのいずれかで置き換えられてもよい１，４−フェニレンを表す。部分構造（ａ４）は、９位の水素がメチルで置き換えられてもよいフルオレンを表す。
2015087778.tif 000053
2015087778.tif 000054
2015087778.tif 000055
2015087778.tif 000056
2015087778.tif 000057
2015087778.tif 000058
2015087778.tif 000059
2015087778.tif 000060
2015087778.tif 000061
2015087778.tif 000062
【０１４５】
高分子の原料モノマーとして、前述のメソゲン部位を有さないモノマー、およびメソゲン部位を持つモノマー（Ｍ１）、および（Ｍ２）以外の重合性化合物を必要に応じて使用することができる。
【０１４６】
本発明の高分子／液晶複合材料の光学的に等方性を最適化する目的で、メソゲン部位を持ち３つ以上の重合性官能基を持つモノマーを使用することもできる。メソゲン部位を持ち３つ以上の重合性官能基を持つモノマーとしては公知の化合物を好適に使用できるが、たとえば、化合物（Ｍ４−１）〜（Ｍ４−３）であり、より具体的な例として、特開２０００−３２７６３２、特開２００４−１８２９４９、特開２００４−５９７７２に記載された化合物をあげることができる。ただし、（Ｍ４−１）〜（Ｍ４−３）において、ＲＭＢ、ＺＭ、ＹＭ、および（Ｆ）は前述と同一の定義を示す。
2015087778.tif 000063
【０１４７】
４−２−２  メソゲン部位を有さない重合性官能基を持つモノマー
メソゲン部位を有さない重合性官能基を持つモノマーとして、たとえば、炭素数１〜３０の直鎖あるいは分岐鎖のアクリレート、炭素数１〜３０の直鎖あるいは分岐鎖のジアクリレート、三つ以上の重合性官能基を有するモノマーとしては、グリセロール・プロポキシレート（１ＰＯ／ＯＨ）トリアクリレート、ペンタエリスリトール・プロポキシレート・トリアクリレート、ペンタエリスリトール・トリアクリレート、トリメチロールプロパン・エトキシレート・トリアクリレート、トリメチロールプロパン・プロポキシレート・トリアクリレート、トリメチロールプロパン・トリアクリレート、ジ（トリメチロールプロパン）テトラアクリレート、ペンタエリスリトール・テトラアクリレート、ジ（ペンタエリスリトール）ペンタアクリレート、ジ（ペンタエリスリトール）ヘキサアクリレート、トリメチロールプロパン・トリアクリレートなどを挙げることができるが、これらに限定されるものではない。
【０１４８】
４−２−３  重合開始剤
本発明の複合材料を構成する高分子の製造における重合反応は特に限定されず、たとえば、光ラジカル重合、熱ラジカル重合、光カチオン重合等が行われる。
【０１４９】
光ラジカル重合において用いることができる光ラジカル重合開始剤の例は、ダロキュア（ＤＡＲＯＣＵＲ）１１７３および４２６５（いずれも商品名、ＢＡＳＦジャパン（株））、イルガキュア（ＩＲＧＡＣＵＲＥ）１８４、３６９、５００、６５１、７８４、８１９、９０７、１３００、１７００、１８００、１８５０、および２９５９（いずれも商品名、ＢＡＳＦジャパン（株））である。
【０１５０】
熱ラジカル重合において用いることができる熱によるラジカル重合の好ましい開始剤の例は、過酸化ベンゾイル、ジイソプロピルパーオキシジカーボネート、ｔ−ブチルパーオキシ−２−エチルヘキサノエート、ｔ−ブチルパーオキシピバレート、ｔ−ブチルパーオキシジイソブチレート、過酸化ラウロイル、２，２’−アゾビスイソ酪酸ジメチル（ＭＡＩＢ）、ジｔ−ブチルパーオキシド（ＤＴＢＰＯ）、アゾビスイソブチロニトリル（ＡＩＢＮ）、アゾビスシクロヘキサンカルボニトリル（ＡＣＮ）である。
【０１５１】
光カチオン重合において用いることができる光カチオン重合開始剤の例は、ジアリールヨードニウム塩（以下、「ＤＡＳ」という。）およびトリアリールスルホニウム塩（以下、「ＴＡＳ」という。）である。
【０１５２】
ＤＡＳの例は、ジフェニルヨードニウムテトラフルオロボレート、ジフェニルヨードニウムヘキサフルオロホスホネート、ジフェニルヨードニウムヘキサフルオロアルセネート、ジフェニルヨードニウムトリフルオロメタンスルホネート、ジフェニルヨードニウムトリフルオロアセテート、ジフェニルヨードニウム−ｐ−トルエンスルホネート、ジフェニルヨードニウムテトラ（ペンタフルオロフェニル）ボレート、４−メトキシフェニルフェニルヨードニウムテトラフルオロボレート、４−メトキシフェニルフェニルヨードニウムヘキサフルオロホスホネート、４−メトキシフェニルフェニルヨードニウムヘキサフルオロアルセネート、４−メトキシフェニルフェニルヨードニウムトリフルオロメタンスルホネート、４−メトキシフェニルフェニルヨードニウムトリフルオロアセテート、および４−メトキシフェニルフェニルヨードニウム−ｐ−トルエンスルホナートである。
【０１５３】
ＤＡＳには、チオキサントン、フェノチアジン、クロロチオキサントン、キサントン、アントラセン、ジフェニルアントラセン、ルブレンなどの光増感剤を添加することで高感度化することもできる。
【０１５４】
ＴＡＳの例は、トリフェニルスルホニウムテトラフルオロボレート、トリフェニルスルホニウムヘキサフルオロホスホネート、トリフェニルスルホニウムヘキサフルオロアルセネート、トリフェニルスルホニウムトリフルオロメタンスルホナート、トリフェニルスルホニウムトリフルオロアセテート、トリフェニルスルホニウム−ｐ−トルエンスルホネート、トリフェニルスルホニウムテトラ（ペンタフルオロフェニル）ボレート、４−メトキシフェニルジフェニルスルホニウムテトラフルオロボレート、４−メトキシフェニルジフェニルスルホニウムヘキサフルオロホスホネート、４−メトキシフェニルジフェニルスルホニウムヘキサフルオロアルセネート、４−メトキシフェニルジフェニルスルホニウムトリフルオロメタンスルホナート、４−メトキシフェニルジフェニルスルホニウムトリフルオロアセテート、および４−メトキシフェニルジフェニルスルホニウム−ｐ−トルエンスルホネートである。
【０１５５】
光カチオン重合開始剤の具体的な商品名の例は、サイラキュア（Ｃｙｒａｃｕｒｅ）ＵＶＩ−６９９０、サイラキュアＵＶＩ−６９７４、サイラキュアＵＶＩ−６９９２（それぞれ商品名、ＵＣＣ（株））、アデカオプトマーＳＰ−１５０、ＳＰ−１５２、ＳＰ−１７０、ＳＰ−１７２（それぞれ商品名、(株)ＡＤＥＫＡ）、Rhodorsil Photoinitiator ２０７４（商品名、ローディアジャパン（株））、イルガキュア（ＩＲＧＡＣＵＲＥ）２５０（商品名、ＢＡＳＦジャパン（株））、およびＵＶ−９３８０Ｃ（商品名、ＧＥ東芝シリコーン（株））である。
【０１５６】
４−２−４  硬化剤等
本発明の複合材料を構成する高分子の製造において、前記モノマー等および重合開始剤の他にさらに１つまたは２つ以上の他の好適な成分、たとえば、硬化剤、触媒、安定剤等を加えてもよい。
【０１５７】
硬化剤としては、通常、エポキシ樹脂の硬化剤として使用されている従来公知の潜在性硬化剤が使用できる。潜在性エポキシ樹脂用硬化剤の例は、アミン系硬化剤、ノボラック樹脂系硬化剤、イミダゾール系硬化剤、酸無水物系硬化剤等である。アミン系硬化剤の例は、ジエチレントリアミン、トリエチレンテトラアミン、テトラエチレンペンタアミン、ｍ−キシレンジアミン、トリメチルヘキサメチレンジアミン、２−メチルペンタメチレンジアミン、ジエチルアミノプロピルアミン等の脂肪族ポリアミン、イソフォロンジアミン、１，３−ビスアミノメチルシクロヘキサン、ビス（４−アミノシクロヘキシル）メタン、ノルボルネンジアミン、１，２−ジアミノシクロヘキサン、ラロミン等の脂環式ポリアミン、ジアミノジフェニルメタン、ジアミノジフェニルエタン、メタフェニレンジアミン等の芳香族ポリアミンである。
【０１５８】
ノボラック樹脂系硬化剤の例は、フェノールノボラック樹脂、ビスフェノールノボラック樹脂である。イミダゾール系硬化剤の例、２−メチルイミダゾール、２−エチルへキシルイミダゾール、２−フェニルイミダゾール、１−シアノエチル−２−フェニルイミダゾリウム・トリメリテートである。
【０１５９】
酸無水物系硬化剤の例は、テトラヒドロ無水フタル酸、ヘキサヒドロ無水フタル酸、メチルテトラヒドロ無水フタル酸、メチルへキサヒドロ無水フタル酸、メチルシクロヘキセンテトラカルボン酸二無水物、無水フタル酸、無水トリメリット酸、無水ピロメリット酸、ベンゾフェノンテトラカルボン酸二無水物である。
【０１６０】
また、グリシジル基、エポキシ基、オキセタニル基を有する重合性化合物と硬化剤との硬化反応を促進するための硬化促進剤をさらに用いてもよい。硬化促進剤の例は、ベンジルジメチルアミン、トリス（ジメチルアミノメチル）フェノール、ジメチルシクロヘキシルアミン等の３級アミン類、１−シアノエチル−２−エチル−４−メチルイミダゾール、２−エチル−４−メチルイミダゾール等のイミダゾール類、トリフェニルホスフィン等の有機リン系化合物、テトラフェニルホスホニウムブロマイド等の４級ホスホニウム塩類、１，８−ジアザビシクロ［５．４．０］ウンデセン−７等やその有機酸塩等のジアザビシクロアルケン類、テトラエチルアンモニウムブロマイド、テトラブチルアンモニウムブロマイド等の４級アンモニウム塩類、三フッ化ホウ素、トリフェニルボレート等のホウ素化合物である。これらの硬化促進剤は単独または複数を混合して使用することができる。
【０１６１】
また、たとえば貯蔵中の不所望な重合を防止するために、安定剤を添加することが好ましい。安定剤として、当業者に知られているすべての化合物を用いることができる。安定剤の代表例としては、４−エトキシフェノール、ハイドロキノン、ブチル化ヒドロキシトルエン（ＢＨＴ）等が挙げられる。
【０１６２】
４−３  高分子／液晶複合材料の組成
本発明の高分子／液晶複合材料中における液晶組成物の含有率は、複合材料が光学的に等方性の液晶相を発現できる範囲であれば、可能な限り高含有率であることが好ましい。液晶組成物の含有率が高い方が、本発明の複合材料の電気複屈折値が大きくなるからである。
【０１６３】
本発明の高分子／液晶複合材料において、液晶組成物の含有率は複合材料に対して６０〜９９重量％であることが好ましく、６０重量％〜９８重量％がさらに好ましく、８０重量％〜９７重量％が特に好ましい。また、本発明の高分子／液晶複合材料において、高分子の含有率は複合材料に対して１重量％〜４０重量％であることが好ましく、２重量％〜４０重量％がさらに好ましく、３重量％〜２０重量％が特に好ましい。
【０１６４】
５  光素子
本発明の光素子は、液晶組成物または高分子／液晶複合材料（以下では、本発明の液晶組成物および高分子／液晶複合材料を総称して液晶媒体と呼ぶことがある）を含む光学的に等方性の液晶相で駆動される光素子である。
電界無印加時には液晶媒体は光学的に等方性であるが、電場を印加すると、液晶媒体は光学的異方性を生じ、電界による光変調が可能となる。
液晶表示素子の構造例としては、図１に示すように、櫛型電極基板の電極が、左側から伸びる電極１と右側から伸びる電極２が交互に配置された構造を挙げることができる。電極１と電極２との間に電位差がある場合、図１に示すような櫛型電極基板上では、１本の電極に注目すると、図面上の上方向と下方向の２つの方向の電界が存在する状態を提供できる。
本発明の液晶組成物は光素子に利用できる。本発明の液晶組成物は、低い駆動電圧と短い応答時間を示すため、本発明の好ましい態様の光素子は低電圧で駆動が可能であり、高速応答が可能である。
【０１６５】
６  化合物
本発明の液晶化合物は、化合物 (１−１−１)および（１−５−１)である。
2015087778.tif 000064
（上記式中、Ｒ１Ａは炭素数１〜１２のアルキルである。）
化合物（１−１−１）で表される化合物は、高い透明点と大きな誘電率異方性値、大きな屈折率異方性値を有し、式（１−２）で表される化合物は、比較的高い透明点、大きな誘電率異方性値、比較的良好な低温での相溶性を有する。これらの化合物を使用した組成物は、低い駆動電圧、広い液晶相温度範囲を有し、かつ動作温度を中心とした温度範囲における駆動電圧の温度依存性が小さく、液晶組成物の成分として有用である。
【実施例】
【０１６６】
以下、実施例により本発明をさらに詳しく説明するが、本発明はこれら実施例によっては制限されない。なお特に言及のない限り、「％」は「重量％」を意味する。
また、得られた化合物は、1Ｈ−ＮＭＲ分析で得られる核磁気共鳴スペクトル、ガスクロマトグラフィー（ＧＣ）分析で得られるガスクロマトグラムなどにより同定した。分析方法は以下のとおりであった。【０１６７】
１）分析方法
１−１）1Ｈ−ＮＭＲ分析
測定装置は、ＤＲＸ−５００（商品名、ブルカーバイオスピン（株））を用いた。測定は、実施例等で製造したサンプルを、ＣＤＣｌ3等のサンプルが可溶な重水素化溶媒に溶解し、室温で、５００ＭＨｚ、積算回数２４回の条件で行った。なお、得られた核磁気共鳴スペクトルの説明において、ｓはシングレット、ｄはダブレット、ｔはトリプレット、ｑはカルテット、ｍはマルチプレットであることを意味する。また、化学シフトδ値のゼロ点の基準物質としてはテトラメチルシラン（ＴＭＳ）を用いた。【０１６８】
１−２）ＧＣ分析
測定装置は、島津製作所製のＧＣ−１４Ｂ型ガスクロマトグラフを用いた。カラムは、島津製作所製のキャピラリーカラムＣＢＰ１−Ｍ２５−０２５（長さ２５ｍ、内径０．２２ｍｍ、膜厚０．２５μｍ）；固定液相はジメチルポリシロキサン；無極性）を用いた。キャリアーガスとしてはヘリウムを用い、流量は１ｍｌ／分に調整した。試料気化室の温度を３００℃、検出器（ＦＩＤ）部分の温度を３００℃に設定した。【０１６９】
試料はトルエンに溶解して、１重量％の溶液となるように調製し、得られた溶液１μｌを試料気化室に注入した。
記録計としては島津製作所製のＣ−Ｒ６Ａ型Chromatopac、またはその同等品を用いた。得られたガスクロマトグラムには、成分化合物に対応するピークの保持時間およびピークの面積値が示されている。【０１７０】
なお、試料の希釈溶媒としては、たとえば、クロロホルム、ヘキサンを用いてもよい。また、カラムとしては、Agilent Technologies Inc.製のキャピラリカラムＤＢ−１（長さ３０ｍ、内径０．３２ｍｍ、膜厚０．２５μｍ）、Agilent Technologies Inc.製のＨＰ−１（長さ３０ｍ、内径０．３２ｍｍ、膜厚０．２５μｍ）、Restek Corporation製のＲｔｘ−１（長さ３０ｍ、内径０．３２ｍｍ、膜厚０．２５μｍ）、SGE International Pty.Ltd製のＢＰ−１（長さ３０ｍ、内径０．３２ｍｍ、膜厚０．２５μｍ）などを用いてもよい。【０１７１】
ガスクロマトグラムにおけるピークの面積比は成分化合物の割合に相当する。一般には、分析サンプルの成分化合物の重量％は、分析サンプルの各ピークの面積％と完全に同一ではないが、本発明において上述したカラムを用いる場合には、実質的に補正係数は１であるので、分析サンプル中の成分化合物の重量％は、分析サンプル中の各ピークの面積％とほぼ対応している。成分の液晶化合物における補正係数に大きな差異がないからである。ガスクロマトグラムにより液晶組成物中の液晶化合物の組成比をより正確に求めるには、ガスクロマトグラムによる内部標準法を用いる。一定量正確に秤量された各液晶化合物成分（被検成分）と基準となる液晶化合物（基準物質）を同時にガスクロ測定して、得られた被検成分のピークと基準物質のピークとの面積比の相対強度をあらかじめ算出する。基準物質に対する各成分のピーク面積の相対強度を用いて補正すると、液晶組成物中の液晶化合物の組成比をガスクロ分析からより正確に求めることができる。【０１７２】
１−３）液晶化合物等の物性値の測定試料
液晶化合物の物性値を測定する試料としては、化合物そのものを試料とする場合、化合物を母液晶と混合して試料とする場合の２種類がある。【０１７３】
化合物を母液晶と混合した試料を用いる後者の場合には、以下の方法で測定を行う。まず、得られた液晶化合物１５重量％と母液晶８５重量％とを混合して試料を作製する。そして、得られた試料の測定値から、下記の計算式に基づく外挿法にしたがって、外挿値を計算する。この外挿値をこの化合物の物性値とする。【０１７４】
〈外挿値〉＝（１００×〈試料の測定値〉−〈母液晶の重量％〉×〈母液晶の測定値〉）／〈液晶化合物の重量％〉【０１７５】
液晶化合物と母液晶との割合がこの割合（１５重量％：８５重量％）であっても、スメクチック相、または結晶が２５℃で析出する場合には、液晶化合物と母液晶との割合を１０重量％：９０重量％、５重量％：９５重量％、１重量％：９９重量％の順に変更をしていき、スメクチック相、または結晶が２５℃で析出しなくなった組成で試料の物性値を測定し上記式にしたがって外挿値を求めて、これを液晶化合物の物性値とする。【０１７６】
測定に用いる母液晶としては様々な種類が存在するが、たとえば、母液晶Ａの組成（重量％）は以下のとおりである。
（母液晶Ａ）
2015087778.tif 000065
【０１７７】
１−４）液晶化合物等の物性値の測定方法
物性値の測定は後述する方法で行った。これら測定方法の多くは、日本電子機械工業会規格（Standard of Electric Industries Association of Japan）ＥＩＡＪ・ＥＤ−２５２１Ａに記載された方法、またはこれを修飾した方法である。また、測定に用いたＴＮ素子には、ＴＦＴを取り付けなかった。【０１７８】
測定値のうち、液晶化合物そのものを試料とした場合は、得られた値を実験データとして記載した。液晶化合物と母液晶との混合物を試料として用いた場合は、外挿法で得られた値を実験データとして記載した。【０１７９】
１−４−１）相構造および相転移温度（℃）：
以下（１）、および（２）の方法で測定を行った。
（１）偏光顕微鏡を備えた融点測定装置のホットプレート（メトラー社ＦＰ−５２型ホットステージ）に化合物を置き、３℃／分の速度で加熱しながら相状態とその変化を偏光顕微鏡で観察し、液晶相の種類を特定した。
（２）パーキンエルマー社製走査熱量計ＤＳＣ−７システム、またはＤｉａｍｏｎｄ ＤＳＣシステムを用いて、３℃／分速度で昇降温し、試料の相変化に伴う吸熱ピーク、または発熱ピークの開始点を外挿により求め（on set）、相転移温度を決定した。【０１８０】
以下、結晶はＫと表し、さらに結晶の区別がつく場合は、それぞれＫ1またはＫ2と表した。また、スメクチック相はＳｍ、ネマチック相はＮ、キラルネマチック相はＮ＊と表した。液体（アイソトロピック）はＩと表した。スメクチック相の中で、スメクチックＢ相、またはスメクチックＡ相の区別がつく場合は、それぞれＳｍＢ、またはＳｍＡと表した。ＢＰはブルー相または光学的に等方性の液晶相を表す。２相の共存状態は（Ｎ＊＋Ｉ）、（Ｎ＊＋ＢＰ）という形式で表記することがある。具体的には、（Ｎ＊＋Ｉ）は、それぞれ非液晶等方相とキラルネマチック相がと共存する相を表し、（Ｎ＊＋ＢＰ）は、ＢＰ相または光学的に等方性の液晶相とキラルネマチック相が共存した相を表す。Ｕｎは光学的等方性ではない未確認の相を表す。相転移温度の表記として、たとえば、「Ｋ  ５０．０  Ｎ  １００．０  Ｉ」とは、結晶からネマチック相への相転移温度（ＫＮ）が５０．０℃であり、ネマチック相から液体への相転移温度（ＮＩ）が１００．０℃であることを示す。他の表記も同様である。【０１８１】
１−５）ネマチック相の上限温度（ＴＮＩ；℃）
偏光顕微鏡を備えた融点測定装置のホットプレート（メトラー社ＦＰ−５２型ホットステージ）に、試料（液晶化合物と母液晶との混合物）を置き、１℃／分の速度で加熱しながら偏光顕微鏡を観察した。試料の一部がネマチック相から等方性液体に変化したときの温度をネマチック相の上限温度とした。以下、ネマチック相の上限温度を、単に「上限温度」と略すことがある。【０１８２】
１−６）低温相溶性
母液晶と液晶化合物とを、液晶化合物が、２０重量％、１５重量％、１０重量％、５重量％、３重量％、および１重量％の量となるように混合した試料を作製し、試料をガラス瓶に入れる。このガラス瓶を、−１０℃または−２０℃のフリーザー中に一定期間保管したあと、結晶もしくはスメクチック相が析出しているかどうか観察をした。【０１８３】
１−７）粘度（バルク粘度；η；２０℃で測定；ｍＰａ・ｓ）
液晶化合物と母液晶との混合物を、Ｅ型粘度計を用いて測定した。【０１８４】
１−８）屈折率異方性（Δｎ）
測定は２５℃の温度下で、波長５８９ｎｍの光を用い、接眼鏡に偏光板を取り付けたアッベ屈折計により行なった。主プリズムの表面を一方向にラビングしたあと、試料（液晶化合物と母液晶との混合物）を主プリズムに滴下した。屈折率（ｎ‖）は偏光の方向がラビングの方向と平行であるときに測定した。屈折率（ｎ⊥）は偏光の方向がラビングの方向と垂直であるときに測定した。屈折率異方性（Δｎ）の値は、Δｎ＝ｎ‖−ｎ⊥の式から計算した。【０１８５】
１−９）誘電率異方性（Δε；２５℃で測定）
２枚のガラス基板の間隔（ギャップ）が約９μｍ、ツイスト角が８０度の液晶セルに試料（液晶化合物と母液晶との混合物）を入れた。このセルに２０ボルトを印加して、液晶分子の長軸方向における誘電率（ε‖）を測定した。０．５ボルトを印加して、液晶分子の短軸方向における誘電率（ε⊥）を測定した。誘電率異方性の値は、Δε＝ε‖−ε⊥、の式から計算した。【０１８６】
１−１０）ピッチ（Ｐ；２５℃で測定；ｎｍ）
ピッチ長は選択反射を用いて測定した（液晶便覧196頁  2000年発行、丸善）。選択反射波長λには、関係式<ｎ>ｐ/λ＝１が成立する。ここで<ｎ>は平均屈折率を表し、次式で与えられる。<ｎ>＝{(ｎ‖2＋ｎ⊥2)/２}1/2。選択反射波長は顕微分光光度計（日本電子（株）、商品名MSV-350）で測定した。得られた反射波長を平均屈折率で除すことにより、ピッチを求めた。可視光より長波長領域に反射波長を有するコレステリック液晶のピッチは、光学活性化合物濃度が低い領域では光学活性化合物の濃度の逆数に比例することから、可視光領域に選択反射波長を有する液晶のピッチ長を数点測定し、直線外挿法により求めた。「光学活性化合物」は本発明におけるキラル剤に相当する。【０１８７】
本発明において、液晶組成物の特性値の測定は下記の方法にしたがって行うことができる。それらの多くは、日本電子機械工業会規格（Standard of Electric Industries Association of Japan）ＥＩＡＪ・ＥＤ−２５２１Ａに記載された方法、またはこれを修飾した方法である。測定に用いたＴＮ素子には、ＴＦＴを取り付けなかった。【０１８８】
１−１１）ネマチック相の上限温度（ＮＩ；℃）
偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。【０１８９】
１−１２）ネマチック相の下限温度（ＴC；℃）
ネマチック相を有する試料を０℃、−１０℃、−２０℃、−３０℃、および−４０℃のフリーザー中に１０日間保管したあと、液晶相を観察した。たとえば、試料が−２０℃ではネマチック相のままであり、−３０℃では結晶（またはスメクチック相）に変化したとき、ＴCを≦−２０℃と記載する。ネマチック相の下限温度を「下限温度」と略すことがある。【０１９０】
１−１３）光学的に等方性の液晶相の転移温度
偏光顕微鏡を備えた融点測定装置のホットプレートに試料を置き、クロスニコルの状態で、まず試料が非液晶等方相になる温度まで昇温した後、１℃／分の速度で降温し、完全にキラルネマチック相または光学的に等方性の液晶相を出現させた。その降温過程での相転移した温度を測定し、次いで１℃／分の速度で昇熱し、その昇温過程における相転移した温度を測定した。本発明において、特に断りの無い限り、昇温過程での相転移した温度を相転移温度とした。光学的に等方性の液晶相においてクロスニコル下では暗視野で相転移温度の判別が困難な場合は、偏光板をクロスニコルの状態から１〜１０°ずらして相転移温度を測定した。【０１９１】
１−１４）粘度（回転粘度；γ１；２５℃で測定；ｍＰａ・ｓ）
（１）誘電率異方性が正である試料：測定はM. Imai et al., Molecular Crystals and Liquid Crystals, Vol. 259, 37 (1995) に記載された方法に従った。ツイスト角が０°であり、そして２枚のガラス基板の間隔（セルギャップ）が５μｍであるＴＮ素子に試料を入れた。ＴＮ素子に１６ボルト〜１９．５ボルトの範囲で０．５ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文の４０頁の計算式（８）とから回転粘度の値を得た。この計算で必要な誘電率異方性の値は、この回転粘度の測定で使用した素子にて、下記の誘電率異方性の測定方法で求めた。【０１９２】
（２）誘電率異方性が負である試料：測定はM. Imai et al., Molecular Crystals and Liquid Crystals, Vol. 259, 37 (1995) に記載された方法に従った。２枚のガラス基板の間隔（セルギャップ）が２０μｍのＶＡ素子に試料を入れた。この素子に３０ボルト〜５０ボルトの範囲で１ボルト毎に段階的に印加した。０．２秒の無印加のあと、ただ１つの矩形波（矩形パルス；０．２秒）と無印加（２秒）の条件で印加を繰り返した。この印加によって発生した過渡電流（transient current）のピーク電流（peak current）とピーク時間（peak time）を測定した。これらの測定値とM. Imaiらの論文、４０頁の計算式（８）とから回転粘度の値を得た。この計算に必要な誘電率異方性は、下記の誘電率異方性で測定した値を用いた。【０１９３】
１−１５）屈折率異方性（Δｎ；２５℃で測定）
測定は、波長５８９ｎｍの光を用い、接眼鏡に偏光板を取り付けたアッベ屈折計により行なった。主プリズムの表面を一方向にラビング（rubbing）したあと、試料を主プリズムに滴下した。屈折率（ｎ‖）は偏光の方向がラビングの方向と平行であるときに測定した。屈折率（ｎ⊥）は偏光の方向がラビングの方向と垂直であるときに測定した。屈折率異方性の値は、Δｎ＝ｎ‖−ｎ⊥、の式から計算した。試料が組成物のときはこの方法によって屈折率異方性を測定した。【０１９４】
１−１６）誘電率異方性（Δε；２５℃で測定）：
（１）誘電率異方性が正である組成物：２枚のガラス基板の間隔（ギャップ）が約９μｍ、ツイスト角が８０度の液晶セルに試料を入れた。このセルに２０ボルトを印加して、液晶分子の長軸方向における誘電率（ε‖）を測定した。０．５ボルトを印加して、液晶分子の短軸方向における誘電率（ε⊥）を測定した。誘電率異方性の値は、Δε＝ε‖−ε⊥、の式から計算した。【０１９５】
（２）誘電率異方性が負である組成物：ホメオトロピック配向に処理した液晶セルに試料を入れ、０．５ボルトを印加して誘電率（ε‖）を測定した。ホモジニアス配向に処理した液晶セルに試料を入れ、０．５ボルトを印加して誘電率（ε⊥）を測定した。誘電率異方性の値は、Δε＝ε‖−ε⊥、の式から計算した。【０１９６】
１−１７）しきい値電圧（Ｖｔｈ；２５℃で測定；Ｖ）
１）誘電率異方性が正である組成物：２枚のガラス基板の間隔（ギャップ）が（０．５／Δｎ）μｍであり、ツイスト角が８０度である、ノーマリーホワイトモード（normally white mode）の液晶表示素子に試料を入れた。Δｎは上記の方法で測定した屈折率異方性の値である。この素子に周波数が３２Ｈｚである矩形波を印加した。矩形波の電圧を上昇させ、素子を通過する光の透過率が９０％になったときの電圧の値を測定した。【０１９７】
２）誘電率異方性が負である組成物：２枚のガラス基板の間隔（ギャップ）が約９μｍであり、ホメオトロピック配向に処理したノーマリーブラックモード（normally black mode）の液晶表示素子に試料を入れた。この素子に周波数が３２Ｈｚである矩形波を印加した。矩形波の電圧を上昇させ、素子を通過する光の透過率１０％になったときの電圧の値を測定した。【０１９８】
１−１８）電圧保持率（ＶＨＲ；２５℃で測定；％）
測定に用いたＴＮ素子はポリイミド配向膜を有し、そして２枚のガラス基板の間隔（セルギャップ）は６μｍである。この素子は試料を入れたあと紫外線によって重合する接着剤で密閉した。このＴＮ素子にパルス電圧（５Ｖで６０マイクロ秒）を印加して充電した。減衰する電圧を高速電圧計で１６．７ミリ秒のあいだ測定し、単位周期における電圧曲線と横軸との間の面積Ａを求めた。面積Ｂは減衰しなかったときの面積である。電圧保持率は面積Ｂに対する面積Ａの百分率である。【０１９９】
１−１９）螺旋ピッチ（２０℃で測定；μｍ）
螺旋ピッチの測定には、カノのくさび型セル法を用いた。カノのくさび型セルに試料を注入し、セルから観察されるディスクリネーションラインの間隔（ａ；単位はμｍ）を測定した。螺旋ピッチ（Ｐ）は、式Ｐ＝２・ａ・ｔａｎθから算出した。θは、くさび型セルにおける２枚のガラス板の間の角度である。【０２００】
あるいは、ピッチ長は選択反射を用いて測定した（液晶便覧196頁  2000年発行、丸善）。選択反射波長λには、関係式<ｎ>ｐ/λ＝１が成立する。ここで<ｎ>は平均屈折率を表し、次式で与えられる。<ｎ>＝{(ｎ‖2＋ｎ⊥2)/２}1/2。選択反射波長は顕微分光光度計（日本電子（株）、商品名MSV-350）で測定した。得られた反射波長を平均屈折率で除すことにより、ピッチを求めた。
可視光より長波長領域に反射波長を有するコレステリック液晶のピッチは、キラル剤濃度が低い領域ではキラル剤の濃度の逆数に比例することから、可視光領域に選択反射波長を有する液晶のピッチ長を数点測定し、直線外挿法により求めた。【０２０１】
成分または液晶化合物の割合（百分率）は、液晶化合物の全重量に基づいた重量百分率（重量％）である。組成物は、液晶化合物などの成分の重量を測定してから混合することによって調製される。したがって、成分の重量％を算出するのは容易である。【０２０２】
［実施例１］
本願の化合物（１−１−１Ｓ）を下記のスキームにて合成した。
2015087778.tif 000066
（化合物（１−１−１）で、Ｒ１がブチルである。）
2015087778.tif 000067
【０２０３】
（第１段）  化合物（１０３Ｓ）の合成
窒素気流下で、化合物（１０１Ｓ）（25.0g, 131mmol）、化合物（１０２Ｓ）（20.9g, 132mmol）、炭酸カリウム（39.8g, 288mmol）、ジクロロビス（トリフェニルホスフィン）パラジウム（ＩＩ）（0.919g, 1.31mol）、トリフェニルホスフィン（0.685g, 2.62mmol）、テトラブチルアンモニウムブロミド（4.22g, 13.1mmol）、トルエン（75mL）、イソプロパノール（75mL）の混合溶液を８０℃で５時間加熱撹拌した。反応液を水に空けてジエチルエーテル（500mL）を加え、水で３回洗浄した後に有機相を減圧濃縮した。残渣にヘプタンを加えて撹拌し、０℃まで冷却した後にろ過してろ晶を取り出し、化合物（１０３Ｓ）（14.8g, 56.6mmol）を得た。【０２０４】
（第２段）  化合物（１０５Ｓ）の合成
窒素気流下で、化合物（１０４Ｓ）（25.0g, 94.6mmol）のＴＨＦ（150mL）溶液に、−４０℃でｎ−ブチルリチウム／ｎ−ヘキサン溶液（1.60mol/L）（62.1mL, 99.3mmol）をゆっくりと滴下し、そのままの温度で１時間撹拌した。次いで、そのままの温度で系内にジブロモジフルオロエタン（23.8g, 114mmol）／ＴＨＦ（50mL）溶液をゆっくりと滴下し、徐々に室温に戻しながら１時間撹拌した。反応液を水に空けてトルエン（300mL）にて抽出し、水で３回洗浄した後に有機相を減圧濃縮した。残渣をシリカゲルカラムクロマトグラフィー（溶媒：トルエン／ｎ−ヘプタン＝１／５）にて精製し、化合物（１０５Ｓ）（37.0g(73%), 68.4mmol）を得た。次反応には混合物のまま使用した。【０２０５】
（第３段）  化合物（１−１−１Ｓ）の合成
窒素気流下で、第１段で得られた化合物（１０３Ｓ）（4.10g, 18.3mmol）、前段で得られた化合物（１０５Ｓ）（9.85g(73%), 18.3mmol）、炭酸カリウム（5.31g, 38.4mmol）、テトラブチルアンモニウムブロミド（1.77g, 5.50mmol）のＤＭＦ（50mL）混合溶液を７０℃で２時間加熱撹拌した。反応液を水に空けてトルエン（100mL）にて抽出し、水で３回、重層水で２回洗浄した後に有機相を減圧濃縮した。残渣をシリカゲルカラムクロマトグラフィー（溶媒：トルエン／ｎ−ヘプタン＝１／５）、さらに再結晶ろ過（溶媒：エタノール／ｎ−ヘプタン＝１／１）にて精製し、最終目的物である化合物（１−１−１Ｓ）（6.04g, 11.2mmol）を得た。この化合物の相転移温度（℃）は、Ｃ  ４９．９  Ｎ  ９３．６  Ｉであった。
【０２０６】
１Ｈ−ＮＭＲ（ＣＤＣｌ３）：δ（ｐｐｍ）0.64-0.97(3H, t), 1.35-1.42(2H, m), 1.60-1.66(2H, m), 2.64-2.68(2H, t), 7.01-7.03(1H, dd), 7.06-7.08(1H, dd), 7.15-7.26(6H, m), 7.31-7.40(3H, m).
１９Ｆ−ＮＭＲ（ＣＤＣｌ３）：δ（ｐｐｍ）-61.18- -61.58(2F, t), -111.31- -111.45(2F, dt), -115.17- -115.22(1F, dd), -118.32- -118.36(1F, dd), -137.97- -138.07(1F, m), -139.25- -139.35(1F, m).【０２０７】
次に、上述した母液晶Ａとして記載された４つの化合物を混合し、ネマチック相を有する母液晶Ａを調製した。この母液晶Ａの物性は以下の通りであった。
上限温度（ＴＮＩ）＝７１．７℃；  誘電率異方性（Δε）＝１１．０；  屈折率異方性（Δｎ）＝０．１３７。【０２０８】
母液晶Ａ（８５重量％）と、得られた化合物（１−１−１Ｓ）（１５重量％）とからなる液晶組成物ＡＳ１を調製した。得られた液晶組成物ＡＳ１の物性値を測定し、測定値を外挿することで化合物（１−１−１Ｓ）の物性の外挿値を算出した。その値は以下の通りであった。
上限温度（ＴＮＩ）＝６３．７℃；  誘電率異方性（Δε）＝３４．１；  屈折率異方性（Δｎ）＝０．１７０。
これらのことから化合物（１−１−１Ｓ）は、大きい誘電率異方性（Δε）、大きい屈折率異方性、良好な相溶性を有する化合物であることが分かった。【０２０９】
［実施例２］
本願の化合物（１−５−１Ｓ）を下記のスキームにて合成した。
2015087778.tif 000068
（化合物（１−５−１）で、Ｒ１がブチルである。）【０２１０】
2015087778.tif 000069
実施例１の化合物（１０１Ｓ）および（１０４Ｓ）を出発原料として、化合物（１０２Ｓ）の代わりに化合物（１１２Ｓ）を使用すること以外は、実施例１と全く同様のスキームにて、化合物（１−５−１Ｓ）（3.50g, 5.97mmol）を得た。この化合物の相転移温度（℃）は、Ｃ  ４３．６  Ｎ  ８３．２  Ｉであった。
１Ｈ−ＮＭＲ（ＣＤＣｌ３）：δ（ｐｐｍ）0.938-0.968(3H, t), 1.35-1.42(2H, m), 1.60-1.67(2H, m), 2.65-2.68(2H, t), 7.01-7.03(1H, dd), 7.06-7.08(1H, dd), 7.18-7.23(4H, m), 7.32-7.35(3H, m), 7.39-7.46(3H, m), 7.66-7.70(1H, dd).
１９Ｆ−ＮＭＲ（ＣＤＣｌ３）：δ（ｐｐｍ）-61.51- -61.68(2F, t), -61.77- -61.79(3F, d), -111.31- -111.44(2F, dt), -114.58- -114.71(2F, m), -118.31- -118.36(1F, dd).
［実施例３］
本願の化合物（１−９−１Ｓ）を下記のスキームにて合成した。
2015087778.tif 000070
（化合物（１−９−１）で、Ｒ１がプロピルである。）
2015087778.tif 000071
2015087778.tif 000072
実施例１の化合物（１０１Ｓ）および（１０４Ｓ）を出発原料として、化合物（１０２Ｓ）の代わりに化合物（１２２Ｓ）を、化合物（１０４Ｓ）の代わりに化合物（１２４Ｓ）を使用すること以外は、実施例１と全く同様のスキームにて、化合物（１−９−１Ｓ）（6.30g, 10.7mmol）を得た。この化合物の相転移温度（℃）は、Ｃ  ４９．６  Ｎ  １１６．９  Ｉであった。
【０２１１】
１Ｈ−ＮＭＲ（ＣＤＣｌ３）：δ（ｐｐｍ）0.962-0.991(3H, t), 1.66-1.71(2H, m), 2.62-2.66(2H, t), 7.01-7.03(1H, dd), 7.06-7.08(1H, dd), 7.17-7.23(4H, m), 7.31-7.43(5H, m).
１９Ｆ−ＮＭＲ（ＣＤＣｌ３）：δ（ｐｐｍ）-59.19- -59.20(3F, d), -61.50- -61.61(2F, t), -111.31- -111.44(2F, dt), -114.92- -114.96(1F, dd), -118.34- -118.38(1F, dd), -128.89- -128.96(1F, m).
【０２１２】
［実施例４］ネマチック液晶組成物（ＮＬＣ）の調製
下記に示す化合物を混合して、実施例１で合成した化合物（１−１−１Ｓ）を含むネマチック液晶組成物ＮＬＣ−Ａを調製した。また、ＮＬＣ−Ａのリファレンスとして液晶組成物ＮＬＣ−Ｒを調製した。ＮＬＣ−Ａは、ＮＬＣ−Ｒの一部の化合物を化合物（１）で置き換えた組成物である。
（表１）
2015087778.tif 000073
ＮＬＣ−Ａの相転移温度（℃）は、Ｎ  １１０．６〜１１１．８  Ｉ、ＮＬＣ−Ｒの相転移温度（℃）はＮ  １０８．５〜１０９．８  Ｉ  であった。【０２１３】
［実施例５］キラル液晶組成物(ＣＬＣ)の調製
実施例３で得た各ネマチック液晶組成物と、下記に示すキラル剤（ＣＤ１）と混合して、キラル液晶組成物ＣＬＣ−Ａ、およびＣＬＣ−Ｒを調製した。当該キラル液晶組成物の組成と相転移温度は、下記の通りであった。
・ＣＤ１
2015087778.tif 000074
・ＣＬＣ−Ａ
ＮＬＣ−Ａ      ９４．８重量％
ＣＤ−１          ５．２重量％
相転移温度（℃）：  Ｎ＊  １０１．３〜１０１．６  ＢＰ  １０３．１  ＢＰ＋Ｉ  １０４．５  Ｉ
・ＣＬＣ−Ｒ
ＮＬＣ−Ｒ      ９４．８重量％
ＣＤ−１          ５．２重量％
相転移温度（℃）：  Ｎ＊  ９９．３〜９９．７  ＢＰ  １０１．４  ＢＰ＋Ｉ  １０２．３  Ｉ【０２１４】
［実施例６］重合性モノマーとの混合物である液晶組成物(ＭＬＣ)の調製
実施例４で調製された各キラル液晶組成物（ＣＬＣ）を重合性モノマーとの混合物を等方相で加熱混合することで、液晶組成物ＭＬＣ−Ａ、およびＭＬＣ−Ｒを調製した。これらの液晶組成物の組成を下記に示した。
尚、ＬＣＡ−１２は、１，４−ジ（４−（６−（アクリロイルオキシ）ドデシルオキシ）ベンゾイルオキシ）−２−メチルベンゼンであり、ＤＭＰＡは２，２’−ジメトキシフェニルアセトフェノンであり、光重合開始剤である。
・ＬＣＡ−１２
2015087778.tif 000075
・ＭＬＣ−Ａ
ＣＬＣ−Ａ                    ８８．４重量％
ｎ−ヘキサデシルアクリレート    ６．２重量％
ＬＣＡ−１２                    ５．０重量％
ＤＭＰＡ                        ０．４重量％
相転移温度（℃）：  Ｎ＊  ６７．５〜６８．１  ＢＰ  ７２．５  ＢＰ＋Ｉ  ７３．４  Ｉ
・ＭＬＣ−Ｒ
ＣＬＣ−Ｒ                    ８８．４重量％
ｎ−ヘキサデシルアクリレート    ６．２重量％
ＬＣＡ−１２                    ５．０重量％
ＤＭＰＡ                        ０．４重量％
相転移温度（℃）：  Ｎ＊  ６６．８〜６７．４  Ｉ
［実施例７］高分子／液晶複合材料の調製が狭持されたセル
キラル液晶組成物（ＣＬＣ−Ａ）と重合性モノマーとの混合物である液晶組成物（ＭＬＣ−Ａ）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して６８．０℃で重合反応を行い、高分子／液晶複合材料（ＰＳＢＰ−Ａ）が挟持されたセルを作成した（セル厚７〜９μｍ）。得られた高分子／液晶複合材料(ＰＳＢＰ−Ａ)は、室温まで冷却しても光学的に等方性の液晶相を維持していた。【０２１５】
（比較例１）高分子／液晶複合材料の調製が狭持されたセル
キラル液晶組成物（ＣＬＣ−Ｒ）と重合性モノマーとの混合物である液晶組成物（ＭＬＣ−Ｒ）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して６７．３℃で重合反応を行い、高分子／液晶複合材料（ＰＳＢＰ−Ｒ）が挟持されたセルを作成した（セル厚７〜９μｍ）。このようにして得られた高分子／液晶複合材料(ＰＳＢＰ−Ｒ)は、室温まで冷却しても光学的に等方性の液晶相を維持していた。【０２１６】
［実施例８］セルを用いた光学系
実施例６、および比較例１で得られた高分子／液晶複合材料が狭持されたセルを、図２に示した光学系にセットした。具体的には、光源として偏光顕微鏡（ニコン製  エクリプス  LV100POL）の白色光源を用い、セルへの入射角度がセル面に対して垂直となるようにし、櫛型電極の線方向がＰｏｌａｒｉｚｅｒとＡｎａｌｙｚｅｒ偏光板に対してそれぞれ４５°となるように高分子／液晶複合材料が狭持されたセルがセットされた（図２）。
当該光学系を用いて、高分子／液晶複合材料の室温で印加電圧と透過率との関係を調べた。セルに挟持された高分子／液晶複合材料(ＰＳＢＰ)の物性値は下記のとおりであった。なお応答時間のデータは、飽和電圧印加、および除去時のものである。
・ＰＳＢＰ−Ａ
飽和電圧（ＶＭＡＸ）は７２．４（Ｖ）、コントラスト比は１１０７、電圧印加時の応答速度（Ｖ１０−９０）は１．１４（ｍｓ）、電圧除去時の応答速度（Ｖ９０−１０）は、０．８２（ｍｓ）であった。
・ＰＳＢＰ−Ｒ
飽和電圧（ＶＭＡＸ）は６７．５（Ｖ）、コントラスト比は１０４２、電圧印加時の応答速度（Ｖ１０−９０）は１．３３（ｍｓ）、電圧除去時の応答速度（Ｖ９０−１０）は、０．７４（ｍｓ）であった。【０２１７】
［実施例９］飽和電圧の温度依存性の比較
実施例７に示す方法で、高分子／液晶複合材料の１５〜６０℃の温度範囲での印加電圧と透過率との関係を調べ、飽和電圧の温度依存性を検証した。ＰＳＢＰ−Ａ、およびＰＳＢＰ−Ｒを用いて測定した飽和電圧と温度の関係を図３に示す。ここで図中のａ１、およびａ２は、それぞれＰＳＢＰ−ＡおよびＰＳＢＰ−Ｒの１５〜６０℃における飽和電圧を温度範囲で除した値であり、この値が小さい方が飽和電圧の温度依存性が小さい。【０２１８】
図３から、ＰＳＢＰ−Ｒのａ１が０．７６８であるのに対し、ＰＳＢＰ−Ｒのａ２は０．６７４となり、１５〜６０℃の飽和電圧の温度依存性が約１０％改善した。この結果から、ＰＳＢＰ−Ａは、ＰＳＢＰ−Ｒと比較して駆動電圧はやや大きいものの、駆動電圧の温度依存性が低いことが分かった。化合物（１）は、素子における駆動電圧の温度依存性の向上に有効な化合物であることが分かった。【０２１９】
［実施例１０］ネマチック液晶組成物（ＮＬＣ）の調製
下記に示す化合物を混合して、実施例２で合成した化合物（１−５−１Ｓ）を含むネマチック液晶組成物ＮＬＣ−Ａを調製した。また、ＮＬＣ−Ａのリファレンスとして液晶組成物ＮＬＣ−Ｒ２を調製した。ＮＬＣ−Ａは、ＮＬＣ−Ｒ２の一部の化合物を化合物（１）で置き換えた組成物である。
（表２）
2015087778.tif 000076
ＮＬＣ−Ｂの相転移温度（℃）は、Ｎ  １０９．０〜１１０．３  Ｉ、ＮＬＣ−Ｒ２の相転移温度（℃）はＮ  １１１．１〜１１３．０  Ｉ  であった。【０２２０】
［実施例１１］キラル液晶組成物(ＣＬＣ)の調製
実施例１０で得た各ネマチック液晶組成物と、実施例６の項で示したキラル剤（ＣＤ１）と混合して、キラル液晶組成物ＣＬＣ−Ｂ、およびＣＬＣ−Ｒ２を調製した。当該キラル液晶組成物の組成と相転移温度は、下記の通りであった。
・ＣＬＣ−Ｂ
ＮＬＣ−Ｂ      ９４．２重量％
ＣＤ−１          ５．８重量％
相転移温度（℃）：  Ｎ＊  ９８．９〜９９．２  ＢＰ＋Ｉ  １０９．０  Ｉ
・ＣＬＣ−Ｒ２
ＮＬＣ−Ｒ２      ９４．２重量％
ＣＤ−１          ５．８重量％
相転移温度（℃）：  Ｎ＊  ９５．３  ＢＰ  １０３．３  ＢＰ＋Ｉ  １０４．６  Ｉ【０２２１】
［実施例１２］重合性モノマーとの混合物である液晶組成物(ＭＬＣ)の調製
実施例１１で調製された各キラル液晶組成物（ＣＬＣ）を重合性モノマーとの混合物を等方相で加熱混合することで、液晶組成物ＭＬＣ−Ｂ、およびＭＬＣ−Ｒ２を調製した。これらの液晶組成物の組成を下記に示した。  尚、ＬＣＡ−１２、およびＤＭＰＡは実施例５と同一の化合物を表す。
・ＭＬＣ−Ｂ
ＣＬＣ−Ｂ                    ８８．１重量％
ｎ−ヘキサデシルアクリレート    ６．４重量％
ＬＣＡ−１２                    ５．１重量％
ＤＭＰＡ                        ０．４重量％
相転移温度（℃）：  Ｎ＊  ６４．０〜６４．６  ＢＰ  ６８．３  ＢＰ＋Ｉ  ６８．８  Ｉ
・ＭＬＣ−Ｒ２
ＣＬＣ−Ｒ２                  ８８．１重量％
ｎ−ヘキサデシルアクリレート    ６．４重量％
ＬＣＡ−１２                    ５．１重量％
ＤＭＰＡ                        ０．４重量％
相転移温度（℃）：  Ｎ＊  ６３．４〜６３．８  ＢＰ  ７０．０  Ｉ【０２２２】
［実施例１３］高分子／液晶複合材料の調製が狭持されたセル
キラル液晶組成物（ＣＬＣ−Ｂ）と重合性モノマーとの混合物である液晶組成物（ＭＬＣ−Ｂ）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して６５．０℃で重合反応を行い、高分子／液晶複合材料（ＰＳＢＰ−Ｂ）が挟持されたセルを作成した（セル厚７〜９μｍ）。得られた高分子／液晶複合材料(ＰＳＢＰ−Ｂ)は、室温まで冷却しても光学的に等方性の液晶相を維持していた。【０２２３】
（比較例２）高分子／液晶複合材料の調製が狭持されたセル
キラル液晶組成物（ＣＬＣ−Ｒ２）と重合性モノマーとの混合物である液晶組成物（ＭＬＣ−Ｒ２）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して６４．１℃で重合反応を行い、高分子／液晶複合材料（ＰＳＢＰ−Ｒ２）が挟持されたセルを作成した（セル厚７〜９μｍ）。このようにして得られた高分子／液晶複合材料(ＰＳＢＰ−Ｒ２)は、室温まで冷却しても光学的に等方性の液晶相を維持していた。【０２２４】
［実施例１４］セルを用いた光学系
実施例１３、および比較例２で得られた高分子／液晶複合材料が狭持されたセルを、図２に示した光学系にセットした。具体的には、光源として偏光顕微鏡（ニコン製  エクリプス  LV100POL）の白色光源を用い、セルへの入射角度がセル面に対して垂直となるようにし、櫛型電極の線方向がＰｏｌａｒｉｚｅｒとＡｎａｌｙｚｅｒ偏光板に対してそれぞれ４５°となるように高分子／液晶複合材料が狭持されたセルがセットされた（図２）。
当該光学系を用いて、高分子／液晶複合材料の室温で印加電圧と透過率との関係を調べた。セルに挟持された高分子／液晶複合材料(ＰＳＢＰ)の物性値は下記のとおりであった。なお応答時間のデータは、飽和電圧印加、および除去時のものである。
・ＰＳＢＰ−Ｂ
飽和電圧（ＶＭＡＸ）は８６．３（Ｖ）、コントラスト比は８６８、電圧印加時の応答速度（Ｖ１０−９０）は０．９００（ｍｓ）、電圧除去時の応答速度（Ｖ９０−１０）は、０．８０（ｍｓ）であった。
・ＰＳＢＰ−Ｒ２
飽和電圧（ＶＭＡＸ）は７８．９（Ｖ）、コントラスト比は１０４６、電圧印加時の応答速度（Ｖ１０−９０）は１．１０（ｍｓ）、電圧除去時の応答速度（Ｖ９０−１０）は、０．６００（ｍｓ）であった。【０２２５】
［実施例１５］飽和電圧の温度依存性の比較
実施例１３に示す方法で、高分子／液晶複合材料の１５〜５０℃の温度範囲での印加電圧と透過率との関係を調べ、飽和電圧の温度依存性を検証した。ＰＳＢＰ−Ｂ、およびＰＳＢＰ−Ｒ２を用いて測定した飽和電圧と温度の関係を図４に示す。ここで図中のｂ１、およびｂ２は、それぞれＰＳＢＰ−ＢおよびＰＳＢＰ−Ｒ２の１５〜５０℃における飽和電圧を温度範囲で除した値であり、この値が小さい方が飽和電圧の温度依存性が小さい。
図４から、ＰＳＢＰ−Ｒ２のｂ２が０．８８２であるのに対し、ＰＳＢＰ−Ｂのｂ１は０．８１６となり、１５〜６０℃の飽和電圧の温度依存性が約８％改善した。この結果から、ＰＳＢＰ−Ｂは、ＰＳＢＰ−Ｒ２と比較して駆動電圧はやや大きいものの、駆動電圧の温度依存性が低いことが分かった。化合物（１）は、素子における駆動電圧の温度依存性の向上に有効な化合物であることが分かった。【０２２６】
［実施例１６］ネマチック液晶組成物（ＮＬＣ）の調製
下記に示す化合物を混合して、実施例３で合成した化合物（１−９−１Ｓ）を含むネマチック液晶組成物ＮＬＣ−Ｃを調製した。また、ＮＬＣ−Ｃのリファレンスとして液晶組成物ＮＬＣ−Ｒ３を調製した。ＮＬＣ−Ｃは、ＮＬＣ−Ｒ３の一部の化合物を化合物（１）で置き換えた組成物である。
（表３）
2015087778.tif 000077
ＮＬＣ−Ｃの相転移温度（℃）は、Ｎ  ９５．６〜９６．１  Ｉ、ＮＬＣ−Ｒ３の相転移温度（℃）はＮ  ９２．３〜９２．６  Ｉ  であった。【０２２７】
［実施例１７］キラル液晶組成物(ＣＬＣ)の調製
実施例１６で得た各ネマチック液晶組成物と、実施例６の項で示したキラル剤（ＣＤ１）と混合して、キラル液晶組成物ＣＬＣ−Ｃ、およびＣＬＣ−Ｒ３を調製した。当該キラル液晶組成物の組成と相転移温度は、下記の通りであった。
・ＣＬＣ−Ｃ
ＮＬＣ−Ｃ      ９４．２重量％
ＣＤ−１          ５．８重量％
相転移温度（℃）：  Ｎ＊  ８６．３〜８６．７  ＢＰ＋Ｉ  ９４．４  Ｉ
・ＣＬＣ−Ｒ３
ＮＬＣ−Ｒ３      ９４．２重量％
ＣＤ−１          ５．８重量％
相転移温度（℃）：  Ｎ＊  ８２．５〜８２．８  ＢＰ＋Ｉ  ９２．３  Ｉ【０２２８】
［実施例１８］重合性モノマーとの混合物である液晶組成物(ＭＬＣ)の調製
実施例１７で調製された各キラル液晶組成物（ＣＬＣ）を重合性モノマーとの混合物を等方相で加熱混合することで、液晶組成物ＭＬＣ−Ｃ、およびＭＬＣ−Ｒ３を調製した。これらの液晶組成物の組成を下記に示した。  尚、ＬＣＡ−１２、およびＤＭＰＡは実施例５と同一の化合物を表す。
・ＭＬＣ−Ｃ
ＣＬＣ−Ｃ                    ８８．１重量％
ｎ−ヘキサデシルアクリレート    ６．４重量％
ＬＣＡ−１２                    ５．１重量％
ＤＭＰＡ                        ０．４重量％
相転移温度（℃）：  Ｎ＊  ５５．０〜５５．３  ＢＰ  ６１．４  ＢＰ＋Ｉ  ６１．９  Ｉ
・ＭＬＣ−Ｒ３
ＣＬＣ−Ｒ３                  ８８．１重量％
ｎ−ヘキサデシルアクリレート    ６．４重量％
ＬＣＡ−１２                    ５．１重量％
ＤＭＰＡ                        ０．４重量％
相転移温度（℃）：  Ｎ＊  ５２．０〜５２．４  ＢＰ  ６０．０  ＢＰ＋Ｉ  ６０．６  Ｉ【０２２９】
［実施例１９］高分子／液晶複合材料の調製が狭持されたセル
キラル液晶組成物（ＣＬＣ−Ｃ）と重合性モノマーとの混合物である液晶組成物（ＭＬＣ−Ｃ）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して５５．５℃で重合反応を行い、高分子／液晶複合材料（ＰＳＢＰ−Ｃ）が挟持されたセルを作成した（セル厚７〜９μｍ）。得られた高分子／液晶複合材料(ＰＳＢＰ−Ｃ)は、室温まで冷却しても光学的に等方性の液晶相を維持していた。【０２３０】
（比較例３）高分子／液晶複合材料の調製が狭持されたセル
キラル液晶組成物（ＣＬＣ−Ｒ３）と重合性モノマーとの混合物である液晶組成物（ＭＬＣ−Ｒ３）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して５３．７℃で重合反応を行い、高分子／液晶複合材料（ＰＳＢＰ−Ｒ３）が挟持されたセルを作成した（セル厚７〜９μｍ）。このようにして得られた高分子／液晶複合材料(ＰＳＢＰ−Ｒ３)は、室温まで冷却しても光学的に等方性の液晶相を維持していた。【０２３１】
［実施例２０］セルを用いた光学系
実施例１９、および比較例３で得られた高分子／液晶複合材料が狭持されたセルを、図２に示した光学系にセットした。具体的には、光源として偏光顕微鏡（ニコン製  エクリプス  LV100POL）の白色光源を用い、セルへの入射角度がセル面に対して垂直となるようにし、櫛型電極の線方向がＰｏｌａｒｉｚｅｒとＡｎａｌｙｚｅｒ偏光板に対してそれぞれ４５°となるように高分子／液晶複合材料が狭持されたセルがセットされた（図２）。
当該光学系を用いて、高分子／液晶複合材料の室温で印加電圧と透過率との関係を調べた。セルに挟持された高分子／液晶複合材料(ＰＳＢＰ)の物性値は下記のとおりであった。なお応答時間のデータは、飽和電圧印加、および除去時のものである。
・ＰＳＢＰ−Ｃ
飽和電圧（ＶＭＡＸ）は９７．８（Ｖ）、コントラスト比は１２８４、電圧印加時の応答速度（Ｖ１０−９０）は０．９０（ｍｓ）、電圧除去時の応答速度（Ｖ９０−１０）は、０．８０（ｍｓ）であった。
・ＰＳＢＰ−Ｒ３
飽和電圧（ＶＭＡＸ）は８４．０（Ｖ）、コントラスト比は１２２１、電圧印加時の応答速度（Ｖ１０−９０）は１．１０（ｍｓ）、電圧除去時の応答速度（Ｖ９０−１０）は、０．６０（ｍｓ）であった。【０２３２】
［実施例２１］飽和電圧の温度依存性の比較
実施例１９に示す方法で、高分子／液晶複合材料の１５〜４５℃の温度範囲での印加電圧と透過率との関係を調べ、飽和電圧の温度依存性を検証した。ＰＳＢＰ−Ｃ、およびＰＳＢＰ−Ｒ３を用いて測定した飽和電圧と温度の関係を図５に示す。ここで図中のｃ１、およびｃ２は、それぞれＰＳＢＰ−ＣおよびＰＳＢＰ−Ｒ３の１５〜４５℃における飽和電圧を温度範囲で除した値であり、この値が小さい方が飽和電圧の温度依存性が小さい。【０２３３】
図５から、ＰＳＢＰ−Ｒ３のｃ２が１．０３であるのに対し、ＰＳＢＰ−Ｂのｃ１は０．７７９となり、１５〜４５℃の飽和電圧の温度依存性が約２０％改善した。この結果から、ＰＳＢＰ−Ｃは、ＰＳＢＰ−Ｒ３と比較して駆動電圧はやや大きいものの、駆動電圧の温度依存性が低いことが分かった。化合物（１）は、素子における駆動電圧の温度依存性の向上に有効な化合物であることが分かった。【０２３４】
［実施例２２］ネマチック液晶組成物（ＮＬＣ）の調製
下記に示す化合物を混合して、実施例１で合成した化合物（１−１−１Ｓ）を含むネマチック液晶組成物ＮＬＣ−Ｄを調製した。また、ＮＬＣ−Ｄのリファレンスとして液晶組成物ＮＬＣ−Ｒ４を調製した。ＮＬＣ−Ｄは、ＮＬＣ−Ｒ４の一部の化合物を化合物（１）で置き換えた組成物である。
（表４）
2015087778.tif 000078
ＮＬＣ−Ｄの相転移温度（℃）は、Ｎ  ８６．２〜８６．４  Ｉ、ＮＬＣ−Ｒ４の相転移温度（℃）はＮ  ９２．５〜９２．８  Ｉ  であった。【０２３５】
［実施例２３］キラル液晶組成物(ＣＬＣ)の調製
実施例２２で得た各ネマチック液晶組成物と、実施例６の項で示したキラル剤（ＣＤ１）と混合して、キラル液晶組成物ＣＬＣ−Ｄ、およびＣＬＣ−Ｒ４を調製した。当該キラル液晶組成物の組成と相転移温度は、下記の通りであった。
・ＣＬＣ−Ｄ
ＮＬＣ−Ｄ      ９４．２重量％
ＣＤ−１          ５．８重量％
相転移温度（℃）：  Ｎ＊  ７６．８  ＢＰ＋Ｉ  ８０．６  Ｉ
・ＣＬＣ−Ｒ４
ＮＬＣ−Ｒ４    ９４．２重量％
ＣＤ−１          ５．８重量％
相転移温度（℃）：  Ｎ＊  ８２．５〜８２．７  ＢＰ  ８５．６  ＢＰ＋Ｉ  ８６．３  Ｉ【０２３６】
［実施例２４］重合性モノマーとの混合物である液晶組成物(ＭＬＣ)の調製
実施例２３で調製された各キラル液晶組成物（ＣＬＣ）を重合性モノマーとの混合物を等方相で加熱混合することで、液晶組成物ＭＬＣ−Ｄ、およびＭＬＣ−Ｒ４を調製した。これらの液晶組成物の組成を下記に示した。尚、Ｍ４−２−１は、１，３，４−トリ（４−（６−（アクリロイルオキシ）ドデシルオキシ）ベンゾイルオキシ）ベンゼンであり、ＤＭＰＡは実施例５と同一の化合物を表す。
・Ｍ４−２−１
2015087778.tif 000079
・ＭＬＣ−Ｄ
ＣＬＣ−Ｄ                    ８８．８重量％
ｎ−ヘキサデシルアクリレート    ６．０重量％
Ｍ４−２−１                    ４．８重量％
ＤＭＰＡ                        ０．４重量％
相転移温度（℃）：  Ｎ＊  ５１．９〜５２．３  ＢＰ  ５３．６  ＢＰ＋Ｉ  ５４．１  Ｉ
・ＭＬＣ−Ｒ４
ＣＬＣ−Ｒ３                  ８８．１重量％
ｎ−ヘキサデシルアクリレート    ６．０重量％
Ｍ４−２−１                    ４．８重量％
ＤＭＰＡ                        ０．４重量％
相転移温度（℃）：  Ｎ＊  ４５．８  ＢＰ  ４８．６  ＢＰ＋Ｉ  ４９．０  Ｉ【０２３７】
［実施例２５］高分子／液晶複合材料の調製が狭持されたセル
キラル液晶組成物（ＣＬＣ−Ｄ）と重合性モノマーとの混合物である液晶組成物（ＭＬＣ−Ｄ）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して５２．３℃で重合反応を行い、高分子／液晶複合材料（ＰＳＢＰ−Ｄ）が挟持されたセルを作成した（セル厚７〜９μｍ）。得られた高分子／液晶複合材料(ＰＳＢＰ−Ｄ)は、室温まで冷却しても光学的に等方性の液晶相を維持していた。【０２３８】
（比較例４）高分子／液晶複合材料の調製が狭持されたセル
キラル液晶組成物（ＣＬＣ−Ｒ４）と重合性モノマーとの混合物である液晶組成物（ＭＬＣ−Ｒ４）を配向処理の施されていない櫛型電極基板と対向ガラス基板（非電極付与）の間に狭持し、ブルー相まで加熱した。
この状態で、紫外光（紫外光強度２３ｍＷｃｍ−２（３６５ｎｍ））を１分間照射して４６．１℃で重合反応を行い、高分子／液晶複合材料（ＰＳＢＰ−Ｒ４）が挟持されたセルを作成した（セル厚７〜９μｍ）。このようにして得られた高分子／液晶複合材料(ＰＳＢＰ−Ｒ４)は、室温まで冷却しても光学的に等方性の液晶相を維持していた。【０２３９】
［実施例２６］セルを用いた光学系
実施例２５、および比較例４で得られた高分子／液晶複合材料が狭持されたセルを、図２に示した光学系にセットした。具体的には、光源として偏光顕微鏡（ニコン製  エクリプス  LV100POL）の白色光源を用い、セルへの入射角度がセル面に対して垂直となるようにし、櫛型電極の線方向がＰｏｌａｒｉｚｅｒとＡｎａｌｙｚｅｒ偏光板に対してそれぞれ４５°となるように高分子／液晶複合材料が狭持されたセルがセットされた（図２）。
当該光学系を用いて、高分子／液晶複合材料の室温で印加電圧と透過率との関係を調べた。セルに挟持された高分子／液晶複合材料(ＰＳＢＰ)の物性値は下記のとおりであった。なお応答時間のデータは、飽和電圧印加、および除去時のものである。
・ＰＳＢＰ−Ｄ
飽和電圧（ＶＭＡＸ）は９９．４（Ｖ）、コントラスト比は１９８９、電圧印加時の応答速度（Ｖ１０−９０）は０．８０（ｍｓ）、電圧除去時の応答速度（Ｖ９０−１０）は、０．４０（ｍｓ）であった。
・ＰＳＢＰ−Ｒ４
飽和電圧（ＶＭＡＸ）は８９．１（Ｖ）、コントラスト比は２３９２、電圧印加時の応答速度（Ｖ１０−９０）は０．７０（ｍｓ）、電圧除去時の応答速度（Ｖ９０−１０）は、０．４０（ｍｓ）であった。【０２４０】
［実施例２７］飽和電圧の温度依存性の比較
実施例２５に示す方法で、高分子／液晶複合材料の１５〜４０℃の温度範囲での印加電圧と透過率との関係を調べ、飽和電圧の温度依存性を検証した。ＰＳＢＰ−Ｄ、およびＰＳＢＰ−Ｒ４を用いて測定した飽和電圧と温度の関係を図６に示す。ここで図中のｄ１、およびｄ２は、それぞれＰＳＢＰ−ＤおよびＰＳＢＰ−Ｒ４の１５〜４０℃における飽和電圧を温度範囲で除した値であり、この値が小さい方が飽和電圧の温度依存性が小さい。【０２４１】
図６から、ＰＳＢＰ−Ｒ４のｄ２が１．０８であるのに対し、ＰＳＢＰ−Ｄのｄ１は０．９６０となり、１５〜４０℃の飽和電圧の温度依存性が約１０％改善した。この結果から、ＰＳＢＰ−Ｄは、ＰＳＢＰ−Ｒ４と比較して駆動電圧はやや大きいものの、駆動電圧の温度依存性が低いことが分かった。化合物（１）は、素子における駆動電圧の温度依存性の向上に有効な化合物であることが分かった。
【産業上の利用可能性】
【０２４２】
本発明の活用法として、たとえば、高分子／液晶複合体を用いる表示素子などの光素子が挙げられる。
【符号の説明】
【０２４３】
１  電極
２  電極
３  光源
４  偏光子（偏光板）（Polarizer）
５  櫛型電極セル
６  検光子（偏光板）（Analyzer）
７  受光器（Photodetector）
【図１】
2015087778.tif 000096
【図２】
2015087778.tif 000097
【図３】
2015087778.tif 000098
【図４】
2015087778.tif 000099
【図５】
2015087778.tif 000100
【図６】
2015087778.tif 000101
【国際調査報告】
2015087778.tif 000102
2015087778.tif 000103
2015087778.tif 000104
2015087778.tif 000105